"ポリマー材料から作られたプレフォームをブロー成形することを含んでなるボトルの製造方法であって、前記ポリマー材料がテレフタル酸残基、2,2,4,4-テトラメチル-1,3-シクロブタンジオール残基及び1,4-シクロヘキサンジメタノール残基を含み、前記プレフォームのインフレーション時点での温度が150°C~220°Cであり、前記ボトルのプレフォームに対する延伸比が3.0倍又はそれ以下であり、前記ポリマー材料のTgが100°C~130°Cであり、そして前記ボトルが0.80より大きい透過比を有し、そして前記ボトルが沸騰水中に1時間浸漬した後に5又はそれ以下の収縮率を示すボトルの製造方法。前記プレフォームが1~75psiの圧力又は1~40psiの圧力又は3~20psiの圧力でボトルにブロー成形されている請求項1に記載の方法。前記ブロー成形中のインフレーション速度が1~800cm3/s又は10~200cm3/s又は30~100cm3/sである請求項1及び2のいずれかに記載の方法。前記ポリマー材料が、1ai70~100モルのテレフタル酸残基、ii0~30モルの、炭素数20以下の芳香族ジカルボン酸残基及びiii0~10モルの、炭素数16以下の脂肪族ジカルボン酸残基を含んでなるジカルボン酸成分並びにbi10~50モルの2,2,4,4-テトラメチル-1,3-シクロブタンジオール残基及びii50~90モルの1,4-シクロヘキサンジメタノール残基を含んでなるグリコール成分ここで、前記ジカルボン酸成分の合計モルは100モルであり、そして前記グリコール成分の合計モルは100モルであるを含む少なくとも1種のポリエステルを含んでなり前記ポリエステルのインヘレント粘度が、60/40重量/重量フェノール/テトラクロロエタン中の0.5g/100mLの濃度で25°Cで測定したとき、0.45~1.0dL/gである請求項1~3のいずれかに記載の方法。前記ポリマー材料が110°C~130°C又は105°C~125°CのTgを有する請求項1~4のいずれかに記載の方法。前記ボトルが、沸騰水中に1時間浸漬した後に、4もしくはそれ以下、又は3もしくはそれ以下、又は2もしくはそれ以下の収縮率を示す請求項1~5のいずれかに記載の方法。前記ボトルが、0.85もしくはそれ以上、又は0.90もしくはそれ以上、又は0.95もしくはそれ以上、の透過比を有する請求項1~6のいずれかに記載の方法。前記ボトルのプレフォームに対する延伸比が、1.2倍~3.0倍、又は1.2倍~2.5倍、又は1.2倍~2.0倍である請求項1~7のいずれかに記載の方法。前記ボトルが0.02もしくはそれ以下、又は0.015もしくはそれ以下の複屈折を有する請求項1~8のいずれかに記載の方法。前記ポリマー材料が60/40重量/重量フェノール/テトラクロロエタン中の0.5g/100mLの濃度で25°Cで測定して、0.55~0.76dL/g又は0.58~0.74dL/gのインヘレント粘度を有する請求項1~9のいずれかに記載の方法。前記ポリエステルのグリコール成分が、20~45モルの2,2,4,4-テトラメチル-1,3-シクロブタンジオール残基及び65~80モルの1,4-シクロヘキサンジメタノール残基を含んでなり、前記ポリエステルが、60/40重量/重量フェノール/テトラクロロエタン中0.5g/100mLの濃度で25°Cで測定したとき、0.55~0.80dL/gのインヘレント粘度を有し、前記ポリエステルが105~125°CのTgを有するか又は前記ポリエステルのグリコール成分が30~40モルの2,2,4,4-テトラメチル-1,3-シクロブタンジオール残基及び60~70モルの1,4-シクロヘキサンジメタノール残基を含んでなり、前記ポリエステルが、60/40重量/重量フェノール/テトラクロロエタン中0.5g/100mLの濃度で25°Cで測定したとき、0.58~0.74dL/gのインヘレント粘度を有し、前記ポリエステルが115~125°CのTgを有する請求項1~10のいずれかに記載の方法。請求項1~11のいずれかの方法によって製造されたブロー成形ボトル。前記ブロー成形ボトルが哺乳瓶である請求項12に記載のブロー成形ボトル。本開示は、一般的に、100°C~130°Cの範囲内のガラス転移温度を有するポリマー材料からブロー成形によって製造された哺乳瓶及びその他の物品並びにそれらの製造方法に関する。これらの物品は、ブロー成形の間の延伸比と方法条件との適切な組合せによって製造することができ、そして有害な収縮又は変形を示すことなく、最初の回について沸騰水に曝すことができる。本発明の一つの面に於いて、沸騰水中の1時間の最初の浸漬後に5又はそれ以下の収縮率を有し、100°C~130°CのTgを有するポリマー材料を含んでなる哺乳瓶又は他のブロー成形物品が提供される。本発明の一つの面に於いて、ポリマー材料から形成されたブロー成形ボトル又は他のブロー成形物品であって、前記ポリマー材料がテレフタル酸残基、2,2,4,4-テトラメチル-1,3-シクロブタンジオール残基及び1,4-シクロヘキサンジメタノール残基からなり、前記ポリマー材料が100°C~130°CのTgを有し、前記ボトル又は他のブロー成形物品が、沸騰水中1時間の最初の浸漬後に5又はそれ以下の収縮率を示すブロー成形ボトル又は他のブロー成形物品が提供される。本発明の一つの面に於いて、ポリマー材料から形成されたブロー成形哺乳瓶であって、前記ポリマー材料がテレフタル酸残基、2,2,4,4-テトラメチル-1,3-シクロブタンジオール残基及び1,4-シクロヘキサンジメタノール残基を含み、前記ポリマー材料が100°C~130°CのTgを有し、前記ボトルが沸騰水中1時間の最初の浸漬後に5又はそれ以下の収縮率を示すブロー成形哺乳瓶が提供される。本発明の一つの面に於いて、ポリマー材料から形成されたブロー成形ボトル又は他のブロー成形物品であって、前記ポリマー材料がテレフタル酸残基、2,2,4,4-テトラメチル-1,3-シクロブタンジオール残基及び1,4-シクロヘキサンジメタノール残基を含み、前記ポリマー材料が100°C~130°CのTgを有し、前記ボトルが、0.80よりも大きい透過比を有し、前記ボトル又は他のブロー成形物品が、沸騰水中1時間の最初の浸漬後に5又はそれ以下の収縮率を示すブロー成形ボトル又は他のブロー成形物品が提供される。本発明の一つの面に於いて、ポリマー材料から形成されたブロー成形哺乳瓶であって、前記ポリマー材料がテレフタル酸残基、2,2,4,4-テトラメチル-1,3-シクロブタンジオール残基及び1,4-シクロヘキサンジメタノール残基を含み、前記ポリマー材料が100°C~130°CのTgを有し、前記ボトルが0.80よりも大きい透過比を有し、前記ボトルが沸騰水中1時間の最初の浸漬後に5又はそれ以下の収縮率を示すブロー成形哺乳瓶が提供される。本発明の一つの面に於いて、100°C~130°CのTgを有するポリマー材料を含むボトル又は他のブロー成形物品であって、前記ボトルが沸騰水中1時間の最初の浸漬後に5又はそれ以下の収縮率を示し、そして前記ポリマー材料が、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含んでなる少なくとも1種のポリエステルを含み、このポリエステルのインヘレント粘度が、60/40重量/重量フェノール/テトラクロロエタン中0.5g/100mLの濃度で25°Cで決定したとき、0.45~1.0dL/gであるボトル又は他のブロー成形物品が提供される。本発明の一つの面に於いて、110°C~130°CのTgを有するポリマー材料を含むボトル又は他のブロー成形物品であって、前記ボトルが沸騰水中1時間の最初の浸漬後に5又はそれ以下の収縮率を示し、そして前記ポリマー材料が、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなり、このポリエステルのインヘレント粘度が、60/40重量/重量フェノール/テトラクロロエタン中0.5g/100mLの濃度で25°Cで決定したとき、0.45~1.0dL/gであるボトル又は他のブロー成形物品が提供される。本発明の一つの面に於いて、110°C~130°CのTgを有するポリマー材料を含むボトル又は他のブロー成形物品であって、前記ボトルが、沸騰水中1時間の最初の浸漬後に5又はそれ以下の収縮率を示し、そして前記ポリマー材料が、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなり、このポリエステルのインヘレント粘度が、60/40重量/重量フェノール/テトラクロロエタン中0.5g/100mLの濃度で25°Cで決定したとき、0.45~1.0dL/gであるボトル又は他のブロー成形物品が提供される。本発明の一つの面に於いて、100°C~130°CのTgを有するポリマー材料を含んでなるボトル又は他のブロー成形物品であって、前記ボトルが0.80よりも大きい透過比を有し、前記ボトルが沸騰水中1時間の最初の浸漬後に5又はそれ以下の収縮率を示し、そして前記ポリマー材料が、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなり、このポリエステルのインヘレント粘度が、60/40重量/重量フェノール/テトラクロロエタン中0.5g/100mLの濃度で25°Cで決定したとき、0.45~1.0dL/gであるボトル又は他のブロー成形物品が提供される。本発明の一つの面に於いて、110°C~130°CのTgを有するポリマー材料を含んでなるボトル又は他のブロー成形物品であって、前記ボトルが、0.80よりも大きい透過比を有し、前記ボトルが、沸騰水中1時間の最初の浸漬後に5又はそれ以下の収縮率を示し、そして前記ポリマー材料が、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなり、このポリエステルのインヘレント粘度が、60/40重量/重量フェノール/テトラクロロエタン中0.5g/100mLの濃度で25°Cで決定したとき、0.45~1.0dL/gであるボトル又は他のブロー成形物品が提供される。本発明の一つの面に於いて、110°C~130°CのTgを有するポリマー材料を含んでなるボトル又は他のブロー成形物品であって、前記ボトルが0.80よりも大きい透過比を有し、前記ボトルが沸騰水中1時間の最初の浸漬後に5又はそれ以下の収縮率を示し、そして前記ポリマー材料が、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなり、このポリエステルのインヘレント粘度が、60/40重量/重量フェノール/テトラクロロエタン中0.5g/100mLの濃度で25°Cで決定したとき、0.45~1.0dL/gであるボトル又は他のブロー成形物品が提供される。本発明の一つの面に於いて、110°C~130°CのTgを有するポリマー材料を含んでなるボトル又は他のブロー成形物品であって、前記ボトルが、沸騰水中1時間の最初の浸漬後に5又はそれ以下の収縮率を示し、そして前記ポリマー材料が、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなり、このポリエステルのインヘレント粘度が、60/40重量/重量フェノール/テトラクロロエタン中0.5g/100mLの濃度で25°Cで決定したとき、0.55~0.80dL/gであるボトル又は他のブロー成形物品が提供される。本発明の一つの面に於いて、110°C~130°CのTgを有するポリマー材料を含んでなるボトル又は他のブロー成形物品であって、前記ボトルが沸騰水中1時間の最初の浸漬後に5又はそれ以下の収縮率を示し、そして前記ポリマー材料が、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなり、このポリエステルのインヘレント粘度が、60/40重量/重量フェノール/テトラクロロエタン中0.5g/100mLの濃度で25°Cで決定したとき、0.55~0.80dL/gであるボトル又は他のブロー成形物品が提供される。本発明の一つの面に於いて、沸騰水中の1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.75dL/gであり、このポリエステル組成物のTgは100°C~130°Cであるを含んでなる哺乳瓶又は他のブロー成形物品が提供される。本発明の一つの面に於いて、沸騰水中の1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.75dL/gであり、このポリエステル組成物のTgは105°C~125°Cであるを含んでなる、哺乳瓶又は他のブロー成形物品が提供される。本発明の一つの面に於いて、沸騰水中1時間浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは、100°C~130°Cであるを含んでなる、哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは105°C~125°Cであるを含んでなる、哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは、100°C~130°Cであるを含んでなる、哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中で、0.5g/100mLの濃度で25°Cで決定されたとき、0.60~0.68dL/gであり、このポリエステル組成物のTgは105°C~125°Cであるを含んでなる、哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは115°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中で、0.5g/100mLの濃度で25°Cで決定されたとき、0.45~1.0dL/gであり、このポリエステル組成物のTgは100°C~140°Cであるを含んでなる、哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.45~1.0dL/gであり、このポリエステル組成物のTgは100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中で、0.5g/100mLの濃度で25°Cで決定されたとき、0.45~1.0dL/gであり、このポリエステル組成物のTgは105°C~125°Cであるを含んでなる、哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.80dL/gであり、このポリエステル組成物のTgは100°C~140°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.80dL/gであり、このポリエステル組成物のTgは100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.80dL/gであり、このポリエステル組成物のTgは105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.75dL/gであり、このポリエステル組成物のTgは100°C~140°Cであるを含んでなる、哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は60/40重量/重量フェノール/テトラクロロエタン中0.5g/100mLの濃度で25°Cで決定したとき、0.55~0.75dL/gであり、このポリエステル組成物のTgは100°C~130°Cであるを含んでなる、哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.75dL/gであり、このポリエステル組成物のTgは105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは100°C~140°Cであるを含んでなる、哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは100°C~130°Cであるを含んでなる、哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは、100°C~140°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii55~80モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは115°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.45~1.0dL/gであり、このポリエステル組成物のTgは100°C~140°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.45~1.0dL/gであり、このポリエステル組成物のTgは100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.45~1.0dL/gであり、このポリエステル組成物のTgは105°C~125°Cであるを含んでなる、哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.80dL/gであり、このポリエステル組成物のTgは100°C~140°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.80dL/gであり、このポリエステル組成物のTgは100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.80dL/gであり、このポリエステル組成物のTgは105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.75dL/gであり、このポリエステル組成物のTgは100°C~140°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii40~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.75dL/gであり、このポリエステル組成物のTgは、100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.75dL/gであり、このポリエステル組成物のTgは、105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは100°C~140°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは115°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは100°C~140°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは115°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.45~1.0dL/gであり、このポリエステル組成物のTgは100°C~140°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.45~1.0dL/gであり、このポリエステル組成物のTgは100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.45~1.0dL/gであり、このポリエステル組成物のTgは105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.80dL/gであり、このポリエステル組成物のTgは100°C~140°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.80dL/gであり、このポリエステル組成物のTgは100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.80dL/gであり、このポリエステル組成物のTgは105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.75dL/gであり、このポリエステル組成物のTgは100°C~140°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.75dL/gであり、このポリエステル組成物のTgは100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.55~0.75dL/gであり、このポリエステル組成物のTgは、105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは100°C~140°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.58~0.74dL/gであり、このポリエステル組成物のTgは115°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは100°C~140°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは100°C~130°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは105°C~125°Cであるを含んでなる哺乳瓶又は他のブロー成形物品が提供される。本発明の一つの面に於いて、沸騰水中1時間の浸漬後に5又はそれ以下の収縮率を有し、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを更に含む少なくとも1種のポリエステルを含んでなるポリエステル組成物ここで、このポリエステルのインヘレント粘度は、60/40重量/重量フェノール/テトラクロロエタン中0.5g/100mLの濃度で25°Cで決定したとき、0.60~0.68dL/gであり、このポリエステル組成物のTgは115°C~125°Cであるを含んでなる哺乳瓶又は他のブロー成形物品が提供される。一つの態様に於いて、ボトル、哺乳瓶又は他のブロー成形物品は、3又はそれ以下の延伸比で製造される。別の態様に於いて、この延伸比は2.5又はそれ以下又は2.0又はそれ以下である。更に別の態様に於いて、この延伸比は1.2~2.0の範囲内である。一つの態様に於いて、インフレーションの時点でのプレフォーム温度はTg20°C又はそれ以上である。別の態様に於いて、インフレーションの時点でのプレフォーム温度はTg30°C又はそれ以上である。別の態様に於いて、延伸比は2よりも小さく、プレフォーム温度はTg30°C又はそれ以上である。別の態様に於いて、延伸比は1.6よりも小さく、プレフォーム温度はTg20°C又はそれ以上である。比較すると、典型的な先行技術のプラスチックソフトドリンク容器は、3よりも大きい延伸比を有し、それらのプレフォームは、典型的に、吹込の時点でTg20°Cの温度にある。別の態様に於いて、ボトル、哺乳瓶又は他のブロー成形物品は、下記の式:CSR=0.022PT0.074Tg-10式中、PTはインフレーション時のプレフォーム温度であり、Tgはプレフォームが製造されるポリマー材料のガラス転移温度であるによって決定される計算延伸比CSRよりも小さい延伸比で製造される。他の態様に於いて、プレフォームに対するブロー成形物品又はボトルの延伸比は、計算延伸比CSRの20~99、30~95又は40~90である。別の態様に於いて、インフレーションの時点でのプレフォーム温度は、下記の式:CPT=45.44SR-3.36Tg454式中、SRはボトルのプレフォームに対する延伸比であり、Tgはブロー成形されるポリマー材料のガラス転移温度であるによって決定される計算プレフォーム温度CPTよりも高い。一つの態様に於いて、インフレーション時点でのプレフォーム温度は、下記の量、即ち1~80°C、10~70°C及び/又は20~60°Cの1個又はそれ以上による計算プレフォーム温度CPTより高い。本発明の一つの面に於いて、ポリマー材料から製造されたプレフォームをブロー成形することを含む哺乳瓶又は他のブロー成形物品の製造方法であって、インフレーション時点でのプレフォーム温度が、このポリマー材料のTg温度よりも少なくとも20°C高く、哺乳瓶のプレフォームに対する延伸比が2.7又はそれ以下であり、ポリマー材料のTgが100°C~130°Cであり、哺乳瓶が沸騰水中1時間の浸漬後に5又はそれ以下の収縮率を示す製造方法が提供される。本発明の一つの面に於いて、ポリマー材料から製造されたプレフォームをブロー成形することを含んでなる哺乳瓶又は他のブロー成形物品の製造方法であって、インフレーション時点でのプレフォーム温度がこのポリマー材料のTg温度よりも少なくとも20°C高く、哺乳瓶又は他のブロー成形物品のプレフォームに対する延伸比が2.7又はそれ以下であり、このポリマー材料のTgが100°C~130°Cであり、哺乳瓶又は他のブロー成形物品が沸騰水中1時間の浸漬後に5又はそれ以下の収縮率を示し、このポリマー材料が、ai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度が、60/40重量/重量フェノール/テトラクロロエタン中0.5g/100mLの濃度で25°Cで決定したとき、0.45~1.0dL/gである製造方法が提供される。本発明の一つの面に於いて、本発明の哺乳瓶、他のブロー成形物品及び/又は方法群に於いて、ポリマー材料は、ポリアクリル、ポリスチレン、ポリエステル、これらのブレンド及びポリカーボネート/ポリエステルブレンドの少なくとも1種から選択することができる。本発明の一つの面に於いて、本発明の哺乳瓶、他のブロー成形物品及び/又は方法群に於いて、ポリマー材料は少なくとも1種のポリエステルから選択される。別の面に於いて、このポリマー材料は、ポリマー材料の全重量基準で、少なくとも90、95、99又は99.5重量の量のポリエステルを含む。本発明の哺乳瓶、他のブロー成形物品及び/又は方法の一つの面に於いて、ポリエステル組成物のグリコール成分は10~50モルの2,2,4,4-テトラメチル-1,3-シクロブタンジオール残基及び50~90モルの1,4-シクロヘキサンジメタノール残基、20~45モルの2,2,4,4-テトラメチル-1,3-シクロブタンジオール残基及び65~80モルの1,4-シクロヘキサンジメタノール残基、30~40モルの2,2,4,4-テトラメチル-1,3-シクロブタンジオール残基及び60~70モルの1,4-シクロヘキサンジメタノール残基又は33~37モルの2,2,4,4-テトラメチル-1,3-シクロブタンジオール残基及び63~67モルの1,4-シクロヘキサンジメタノール残基を含んでいてよい。本発明の哺乳瓶、他のブロー成形物品及び/又は方法の一つの面に於いて、ポリエステルは100°C~130°C又は110°C~130°C又は100°C~125°C又は105°C~125°C又は115°C~125°C又は118°C~122°CのTgを有していてよい。本発明の哺乳瓶、他のブロー成形物品及び/又は方法の一つの面に於いて、インフレーションの時点でのプレフォーム温度はポリマー材料及び/又はポリエステルのTg温度よりも少なくとも30°C超でよい。本発明の方法の一つの面に於いて、インフレーションの時点でのプレフォーム温度は、ポリマー材料及び/又はポリエステルのTg温度よりも30°C超から、ポリマー材料及び/又はポリエステルのTg温度よりも70°C超までであってよい。本発明の方法の一つの面に於いて、インフレーション時点でのプレフォーム温度は、ポリマー材料及び/又はポリエステルのTg温度よりも30°C超から、ポリマー材料及び/又はポリエステルのTg温度よりも60°C超までであってよい。本発明の方法の一つの面に於いて、哺乳瓶のプレフォームに対する延伸比は1.2~2.7又は1.2~2.5又は1.2~2.0又は1.3~1.7である。本発明の哺乳瓶、他のブロー成形物品及び/又は方法の一つの面に於いて、哺乳瓶又は他のブロー成形物品は、沸騰水中の1時間の浸漬後に5又はそれ以下の収縮率を有することができ又は沸騰水中1時間の浸漬後に4又はそれ以下の収縮率を有することができ又は沸騰水中1時間の浸漬後に3又はそれ以下の収縮率を有することができ又は沸騰水中1時間の浸漬後に2又はそれ以下の収縮率を有することができ又は沸騰水中1時間の浸漬後に1又はそれ以下の収縮率を有することができる。ブロー成形物品又はボトルの、ここで参照される収縮パーセントは、ブロー成形物品又はボトルが、沸騰水中に1時間初めて浸漬された後に、収縮パーセントが測定されていることを意味すると理解される。本発明の哺乳瓶、他のブロー成形物品及び/又は方法の一つの面に於いて、哺乳瓶又は他のブロー成形物品の側壁は、沸騰水中1時間の浸漬後に3又はそれ以下のヘイズ又は沸騰水中1時間の浸漬後に2又はそれ以下のヘイズ又は沸騰水中1時間の浸漬後に1又はそれ以下のヘイズを有することができる。本発明の哺乳瓶、他のブロー成形物品及び/又は方法の一つの面に於いて、哺乳瓶又は他のブロー成形物品の少なくとも1個の側壁は、0.02又はそれ以下の複屈折又は0.015又はそれ以下の複屈折又は0.01又はそれ以下の複屈折を有することができる。本発明の哺乳瓶、他のブロー成形物品及び/又は方法の一つの面に於いて、哺乳瓶又は他のブロー成形物品のプレフォームに対する延伸比は1.2~2.5であり、ここで、ポリエステル組成物のTgは105°C~125°Cであり、哺乳瓶又は他のブロー成形物品は、沸騰水中の1時間の浸漬後に、5又はそれ以下の収縮率を示し、ポリエステルのインヘレント粘度は、60/40重量/重量フェノール/テトラクロロエタン中で、0.5g/100mLの濃度で25°Cで決定したとき、0.55~0.80dL/gである。本発明の哺乳瓶、他のブロー成形物品及び/又は方法の一つの面に於いて、哺乳瓶又は他のブロー成形物品のインフレーション時点でのプレフォーム温度は、ポリエステル組成物のTg温度よりも少なくとも30°C高くてよい。本発明の哺乳瓶、他のブロー成形物品及び/又は方法の一つの面に於いて、哺乳瓶又は他のブロー成形物品のインフレーション時点でのプレフォーム温度は、ポリエステル組成物のTg温度よりも少なくとも30°C高く、ここで、哺乳瓶のプレフォームに対する延伸比は1.4~2.0であり、ポリエステル組成物のTgは105°C~125°Cであり、哺乳瓶は沸騰水中1時間の浸漬後に5又はそれ以下の収縮率を示す。本発明の哺乳瓶、他のブロー成形物品及び/又は方法の一つの面に於いて、哺乳瓶又は他のブロー成形物品のインフレーション時点でのプレフォーム温度は、ポリエステル組成物のTg温度よりも少なくとも30°C高く、ここで、哺乳瓶又は他のブロー成形物品のプレフォームに対する延伸比は1.2~2.0であり、ポリエステル組成物のTgは105°C~125°Cであり、哺乳瓶又は他のブロー成形物品は、沸騰水中1時間の浸漬後に、5又はそれ以下の収縮率を示し、ポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.55~0.80dL/gである。本発明の哺乳瓶、他のブロー成形物品及び/又は方法の一つの面に於いて、本発明に於ける有用なポリエステルのインヘレント粘度は、60/40重量/重量フェノール/テトラクロロエタン中0.5g/100mLの濃度で25°Cで決定したとき、0.58~0.74dL/g又は0.55~0.80dL/g又は0.55~0.75dL/gであってよい。本発明の哺乳瓶、他のブロー成形物品及び/又は方法の一つの面に於いて、本発明に於ける有用なポリエステルのグリコール成分は20~45モルの2,2,4,4-テトラメチル-1,3-シクロブタンジオール残基及び65~80モルの1,4-シクロヘキサンジメタノール残基を含んでいてよく、ここで、このポリエステルのインヘレント粘度は、60/40重量/重量フェノール/テトラクロロエタン中0.5g/100mLの濃度で25°Cで決定したとき、0.55~0.80dL/gであってよく、このポリエステルは105~125°CのTgを有することができる。本発明の哺乳瓶、他のブロー成形物品及び/又は方法の一つの面に於いて、本発明に於ける有用なポリエステルのグリコール成分は30~40モルの2,2,4,4-テトラメチル-1,3-シクロブタンジオール残基及び60~70モルの1,4-シクロヘキサンジメタノール残基を含んでいてよく、そしてこのポリエステルのインヘレント粘度は、60/40重量/重量フェノール/テトラクロロエタン中0.5g/100mLの濃度で25°Cで決定したとき、0.58~0.74dL/gであってよく、このポリエステルは115~125°CのTgを有することができる。本発明の哺乳瓶、他のブロー成形物品及び/又は方法の一つの面に於いて、本発明に於ける有用なポリエステルのグリコール成分は33~37モルの2,2,4,4-テトラメチル-1,3-シクロブタンジオール残基及び63~67モルの1,4-シクロヘキサンジメタノール残基を含んでいてよく、このポリエステルのインヘレント粘度は、60/40重量/重量フェノール/テトラクロロエタン中0.5g/100mLの濃度で25°Cで決定したとき、0.60~0.68dL/gであってよく、このポリエステルは118~122°CのTgを有することができる。本発明の方法の一つの面に於いて、哺乳瓶又は他のブロー成形物品の製造方法はポリエステル組成物から製造されたプレフォームをブロー成形することを含んでいてよく、ここで、インフレーション時点でのプレフォーム温度は、ポリエステル組成物のTg温度よりも少なくとも20°C高く、哺乳瓶又は他のブロー成形物品のプレフォームに対する延伸比は2.7又はそれ以下であり、このポリエステル組成物のTgは100°C~130°Cであり、哺乳瓶又は他のブロー成形物品は、沸騰水中1時間の浸漬後に5又はそれ以下の収縮率を示す。本発明方法の一つの面に於いて、哺乳瓶又は他のブロー成形物品の製造方法はポリエステル組成物から製造されたプレフォームをブロー成形することを含んでいてよく、ここで、インフレーション時点でのプレフォーム温度は、ポリエステル組成物のTg温度よりも少なくとも20°C高く、哺乳瓶又は他のブロー成形物品のプレフォームに対する延伸比は2.7又はそれ以下であり、このポリエステル組成物のTgは100°C~130°Cであり、哺乳瓶又は他のブロー成形物品は、沸騰水中1時間の浸漬後に5又はそれ以下の収縮率を示し、このポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.45~1.0dL/gである。本発明方法の一つの面に於いて、哺乳瓶又は他のブロー成形物品の製造方法は、ポリエステル組成物から製造されたプレフォームをブロー成形することを含んでいてよく、ここで、インフレーションの時点でのプレフォーム温度はポリエステル組成物のTg温度よりも少なくとも20°C高く、哺乳瓶又は他のブロー成形物品のプレフォームに対する延伸比は1.2~2.5であり、このポリエステル組成物のTgは105°C~125°Cであり、哺乳瓶又は他のブロー成形物品は、沸騰水中1時間の浸漬後に5又はそれ以下の収縮率を示し、このポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii65~80モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.55~0.80dL/gである。本発明方法の一つの面に於いて、哺乳瓶又は他のブロー成形物品の製造方法は、ポリエステル組成物から製造されたプレフォームをブロー成形することを含んでいてよく、ここで、インフレーション時点でのプレフォーム温度は、ポリエステル組成物のTg温度よりも少なくとも30°C高く、哺乳瓶又は他のブロー成形物品のプレフォームに対する延伸比は1.2~2.5であり、このポリエステル組成物のTgは105°C~125°Cであり、哺乳瓶又は他のブロー成形物品は、沸騰水中1時間の浸漬後に5又はそれ以下の収縮率を示し、このポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii65~80モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.55~0.80dL/gである。本発明方法の一つの面に於いて、哺乳瓶又は他のブロー成形物品の製造方法は、ポリエステル組成物から製造されたプレフォームをブロー成形することからなっていてよく、ここで、インフレーション時点でのプレフォーム温度は、ポリエステル組成物のTg温度よりも30°C高くから、ポリエステル組成物のTg温度よりも70°C高いまでであり、哺乳瓶又は他のブロー成形物品のプレフォームに対する延伸比は1.2~2.5であり、このポリエステル組成物のTgは105°C~125°Cであり、哺乳瓶又は他のブロー成形物品は、沸騰水中1時間の浸漬後に5又はそれ以下の収縮率を示し、このポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii65~80モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.55~0.80dL/gである。本発明方法の一つの面に於いて、哺乳瓶又は他のブロー成形物品の製造方法は、ポリエステル組成物から製造されたプレフォームをブロー成形することを含んでいてよく、ここで、インフレーション時点でのプレフォーム温度は、ポリエステル組成物のTg温度よりも少なくとも30°C高く、哺乳瓶又は他の製造物品のプレフォームに対する延伸比は1.4~2.0であり、このポリエステル組成物のTgは105°C~125°Cであり、哺乳瓶又は他のブロー成形物品は、沸騰水中1時間の浸漬後に5又はそれ以下の収縮率を示し、このポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi20~45モルの2,2,4,4-テトラメチル-1,3-シクロブタンジオール残基及びii65~80モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.55~0.80dL/gである。本発明方法の一つの面に於いて、哺乳瓶又は他のブロー成形物品の製造方法はポリエステル組成物から製造されたプレフォームをブロー成形することを含んでいてよく、ここで、インフレーション時点でのプレフォーム温度はポリエステル組成物のTg温度よりも少なくとも30°C高く、哺乳瓶又は他のブロー成形物品のプレフォームに対する延伸比は1.2~2.0であり、このポリエステル組成物のTgは105°C~125°Cであり、哺乳瓶又は他のブロー成形物品は、沸騰水中1時間の浸漬後に、5又はそれ以下の収縮率を示し、このポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.55~0.80dL/gである。本発明方法の一つの面に於いて、哺乳瓶又は他のブロー成形物品の製造方法は、ポリエステル組成物から製造されたプレフォームをブロー成形することからなっていてよく、ここで、インフレーション時点でのプレフォーム温度は、ポリエステル組成物のTg温度よりも少なくとも30°C高く、哺乳瓶ブロー成形物品のプレフォームに対する延伸比は1.2~2.0であり、このポリエステル組成物のTgは105°C~125°Cであり、哺乳瓶ブロー成形物品は、沸騰水中1時間の浸漬後に、5又はそれ以下の収縮率を示し、このポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.55~0.80dL/gである。本発明方法の一つの面に於いて、哺乳瓶又は他のブロー成形物品の製造方法はポリエステル組成物から製造されたプレフォームをブロー成形することを含んでいてよく、ここで、インフレーション時点でのプレフォーム温度はポリエステル組成物のTg温度よりも少なくとも30°C高く、哺乳瓶又は他のブロー成形物品のプレフォームに対する延伸比は1.2~2.0であり、このポリエステル組成物のTgは115°C~125°Cであり、哺乳瓶又は他のブロー成形物品は、沸騰水中1時間の浸漬後に5以下の収縮率を示し、このポリエステル組成物は、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中で、0.5g/100mLの濃度で25°Cで決定したとき、0.55~0.80dL/gである。本発明方法の一つの面に於いて、哺乳瓶又は他のブロー成形物品の製造方法は、ポリエステル組成物から製造されたプレフォームをブロー成形することを含んでいてよく、ここで、インフレーション時点でのプレフォーム温度は、ポリエステル組成物のTg温度よりも少なくとも30°C高く、哺乳瓶又は他の製造物品のプレフォームに対する延伸比は1.2~2.0であり、このポリエステル組成物のTgは115°C~125°Cであり、哺乳瓶又は他の製造物品は、沸騰水中1時間の浸漬後に、5又はそれ以下の収縮率を示し、このポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.58~0.74dL/gである。本発明方法の一つの面に於いて、哺乳瓶又は他のブロー成形物品の製造方法は、ポリエステル組成物から製造されたプレフォームをブロー成形することを含んでいてよく、ここで、インフレーション時点でのプレフォーム温度は、ポリエステル組成物のTg温度よりも少なくとも30°C高く、哺乳瓶ブロー成形物品のプレフォームに対する延伸比は1.2~2.0であり、このポリエステル組成物のTgは115°C~125°Cであり、哺乳瓶ブロー成形物品は、沸騰水中1時間の浸漬後に、5又はそれ以下の収縮率を示し、このポリエステル組成物は、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.58~0.74dL/gである。本発明方法の一つの面に於いて、哺乳瓶又は他のブロー成形物品の製造方法は、ポリエステル組成物から製造されたプレフォームをブロー成形することを含んでいてよく、ここで、インフレーションの時点でのプレフォーム温度は、ポリエステル組成物のTg温度よりも少なくとも30°C高く、哺乳瓶ブロー成形物品のプレフォームに対する延伸比は1.2~2.0であり、このポリエステル組成物のTgは115°C~125°Cであり、哺乳瓶ブロー成形物品は、沸騰水中1時間の浸漬後に、5又はそれ以下の収縮率を示し、このポリエステル組成物は、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.58~0.74dL/gである。本発明方法の一つの面に於いて、哺乳瓶又は他のブロー成形物品の製造方法は、ポリエステル組成物から製造されたプレフォームをブロー成形することを含んでいてよく、ここで、インフレーション時点でのプレフォーム温度は、ポリエステル組成物のTg温度よりも少なくとも30°C高く、哺乳瓶又は他のブロー成形物品のプレフォームに対する延伸比は1.2~2.0であり、このポリエステル組成物のTgは115°C~125°Cであり、哺乳瓶又は他のブロー成形物品は、沸騰水中1時間の浸漬後に、5又はそれ以下の収縮率を示し、このポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.58~0.74dL/gである。本発明方法の一つの面に於いて、哺乳瓶又は他のブロー成形物品の製造方法は、ポリエステル組成物から製造されたプレフォームをブロー成形することからなっていてよく、ここで、インフレーション時点でのプレフォーム温度は、ポリエステル組成物のTg温度よりも少なくとも30°C高く、哺乳瓶又は他のブロー成形物品のプレフォームに対する延伸比は1.2~2.0であり、このポリエステル組成物のTgは115°C~125°Cであり、哺乳瓶又は他のブロー成形物品は、沸騰水中1時間の浸漬後に、5又はそれ以下の収縮率を示し、このポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi30~40モルの2,2,4,4-テトラメチル-1,3-シクロブタンジオール残基及びii60~70モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.60~0.68dL/gである。本発明方法の一つの面に於いて、哺乳瓶又は他のブロー成形物品の製造方法は、ポリエステル組成物から製造されたプレフォームをブロー成形することを含んでいてよく、ここで、インフレーション時点でのプレフォーム温度は、ポリエステル組成物のTg温度よりも少なくとも30°C高く、哺乳瓶又は他のブロー成形物品のプレフォームに対する延伸比は1.2~2.0であり、このポリエステル組成物のTgは118°C~122°Cであり、哺乳瓶又は他のブロー成形物品は、沸騰水中1時間の浸漬後に5又はそれ以下の収縮率を示し、このポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.60~0.68dL/gである。本発明方法の一つの面に於いて、哺乳瓶又は他のブロー成形物品の製造方法は、ポリエステル組成物から製造されたプレフォームをブロー成形することを含んでいてよく、ここで、インフレーション時点でのプレフォーム温度はポリエステル組成物のTg温度よりも少なくとも30°C高く、哺乳瓶又は他のブロー成形物品のプレフォームに対する延伸比は1.3~1.7であり、このポリエステル組成物のTgは118°C~122°Cであり、哺乳瓶又は他のブロー成形物品は、沸騰水中1時間の浸漬後に、5又はそれ以下の収縮率を示し、このポリエステル組成物は、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.60~0.68dL/gである。本発明方法の一つの面に於いて、哺乳瓶又は他のブロー成形物品の製造方法は、ポリエステル組成物から製造されたプレフォームをブロー成形することを含んでいてよく、ここで、インフレーション時点でのプレフォーム温度は、ポリエステル組成物のTg温度よりも少なくとも30°C高く、哺乳瓶又は他のブロー成形物品のプレフォームに対する延伸比は1.3~1.7であり、このポリエステル組成物のTgは118°C~122°Cであり、哺乳瓶又は他のブロー成形物品は、沸騰水中1時間の浸漬後に、3又はそれ以下の収縮率を示し、このポリエステル組成物は、Iai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.60~0.68dL/gである。本発明方法の一つの面に於いて、哺乳瓶又は他のブロー成形物品の製造方法は、ポリエステル組成物から製造されたプレフォームをブロー成形することを含んでいてよく、ここで、インフレーション時点でのプレフォーム温度は、ポリエステル組成物のTg温度よりも少なくとも30°C高く、哺乳瓶又は他のブロー成形物品のプレフォームに対する延伸比は1.3~1.7であり、このポリエステル組成物のTgは118°C~122°Cであり、哺乳瓶又は他のブロー成形物品は、沸騰水中1時間の浸漬後に、3又はそれ以下の収縮率を示し、このポリエステル組成物は、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi33~37モルの2,2,4,4-テトラメチル-1,3-シクロブタンジオール残基及びii63~67モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.64~0.65dL/gである。本発明方法の一つの面に於いて、哺乳瓶又は他のブロー成形物品の製造方法は、ポリエステル組成物から製造されたプレフォームをブロー成形することからなっていてよく、ここで、インフレーション時点でのプレフォーム温度はポリエステル組成物のTg温度よりも少なくとも30°C高く、哺乳瓶又は他のブロー成形物品のプレフォームに対する延伸比は1.3~1.7であり、このポリエステル組成物のTgは118°C~122°Cであり、哺乳瓶又は他のブロー成形物品は、沸騰水中1時間の浸漬後に、3又はそれ以下の収縮率を示し、このポリエステル組成物は、Iai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi35モルの2,2,4,4-テトラメチル-1,3-シクロブタンジオール残基及びii65モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなり、このポリエステルのインヘレント粘度は、60/40重量/重量フェノール/テトラクロロエタン中0.5g/100mLの濃度で25°Cで決定したとき、0.64~0.65dL/gである。本発明の一つの面に於いて、プレフォームをボトルにブロー成形することからなるブロー成形方法であって、前記ボトルのプレフォームに対する延伸比SRが3.0又はそれ以下であり、前記プレフォームが100~130°Cのガラス転移温度Tgを有するポリマー材料から形成され、インフレーション時点でのプレフォーム温度が、下記の式:CPT=45.44SR-3.36Tg454によって決定される計算プレフォーム温度CPTよりも高いブロー成形方法が提供される。本発明の一つの面に於いて、前記ポリマー材料のTgは110~130°Cである。本発明の一つの面に於いて、インフレーション時点でのプレフォーム温度が前記計算プレフォーム温度よりも1~80°C高い、ブロー成形方法群が提供される。本発明の一つの面に於いて、インフレーション時点でのプレフォーム温度が前記計算プレフォーム温度よりも10~70°C高い、ブロー成形方法群が提供される。本発明の一つの面に於いて、インフレーション時点でのプレフォーム温度が前記計算プレフォーム温度よりも20~60°C高い、ブロー成形方法群が提供される。本発明の一つの面に於いて、前記ボトルのプレフォームに対する延伸比が1.2~2.5である、ブロー成形方法群が提供される。本発明の一つの面に於いて、前記ボトルのプレフォームに対する延伸比が1.2~2.0である、ブロー成形方法群が提供される。本発明の一つの面に於いて、前記ボトルのプレフォームに対する延伸比が1.3~1.7である、ブロー成形方法群が提供される。本発明の一つの面に於いて、前記ボトルが、沸騰水中1時間の浸漬後に、5又はそれ以下の収縮率を示す、ブロー成形方法群が提供される。本発明の一つの面に於いて、前記ボトルが、沸騰水中1時間の浸漬後に、4又はそれ以下の収縮率を示す、ブロー成形方法群が提供される。本発明の一つの面に於いて、前記ボトルが、沸騰水中1時間の浸漬後に、3又はそれ以下の収縮率を示す、ブロー成形方法群が提供される。本発明の一つの面に於いて、前記ボトルが、沸騰水中1時間の浸漬後に、2又はそれ以下の収縮率を示す、ブロー成形方法群が提供される。本発明の一つの面に於いて、前記ボトルが、沸騰水中1時間の浸漬後に、1又はそれ以下の収縮率を示す、ブロー成形方法群が提供される。本発明の一つの面に於いて、前記ポリマー材料が、105~125°CのTgを有する、ブロー成形方法群が提供される。本発明の一つの面に於いて、前記ポリマー材料が110~125°CのTgを有する、ブロー成形方法群が提供される。本発明の一つの面に於いて、前記ポリマー材料が115~125°CのTgを有する、ブロー成形方法群が提供される。本発明の一つの面に於いて、前記ボトルが0.80又はそれ以上の透過比を有する、ブロー成形方法群が提供される。本発明の一つの面に於いて、前記ボトルが0.90又はそれ以上の透過比を有する、ブロー成形方法群が提供される。本発明の一つの面に於いて、前記ボトルが0.95又はそれ以上の透過比を有する、ブロー成形方法群が提供される。本発明の一つの面に於いて、前記ボトルが0.02又はそれ以下の複屈折を有する、ブロー成形方法群が提供される。本発明の一つの面に於いて、前記ボトルが0.015又はそれ以下の複屈折を有する、ブロー成形方法群が提供される。本発明の一つの面に於いて、前記ボトルが0.01又はそれ以下の複屈折を有する、ブロー成形方法群が提供される。本発明の一つの面に於いて、前記ポリマー材料が、60/40重量/重量フェノール/テトラクロロエタン中0.5g/100mLの濃度で25°Cで決定したとき、0.55~0.80dL/gのインヘレント粘度を有する、ブロー成形方法群が提供される。本発明の一つの面に於いて、前記ポリマー材料が、60/40重量/重量フェノール/テトラクロロエタン中0.5g/100mLの濃度で25°Cで決定したとき、0.60~0.68dL/gのインヘレント粘度を有する、ブロー成形方法群が提供される。本発明の一つの面に於いて、前記ボトルのプレフォームに対する延伸比が、2.0又はそれ以下であり、このボトルが、沸騰水中1時間の浸漬後に、3又はそれ以下の収縮率を示し、このポリマー材料が105~125°CのTgを有し、このボトルが0.90又はそれ以上の透過比を有し、このボトルが0.015又はそれ以下の複屈折を有し、このポリマー材料が、60/40重量/重量フェノール/テトラクロロエタン中0.5g/100mLの濃度で25°Cで決定したとき、0.55~0.80dL/gのインヘレント粘度を有する、ブロー成形方法群が提供される。本発明の一つの面に於いて、このポリマー材料が、ポリアクリル、ポリスチレン、ポリエステル、これらのブレンド及びポリカーボネート/ポリエステルブレンドからなる群から選択される、ブロー成形方法群が提供される。本発明の一つの面に於いて、このポリマー材料が、ポリマー材料の全重量基準で少なくとも95重量の量のポリエステルを含む、ブロー成形方法群が提供される。本発明の一つの面に於いて、前記ポリマー材料が、ポリマー材料の全重量基準で少なくとも99.5重量の量のポリエステルを含む、ブロー成形方法群が提供される。本発明の一つの面に於いて、前記ポリマー材料がテレフタル酸残基、2,2,4,4-テトラメチル-1,3-シクロブタンジオール残基及び1,4-シクロヘキサンジメタノール残基を含む、ブロー成形方法群が提供される。本発明の一つの面に於いて、前記ポリマー材料が、ai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなる、ブロー成形方法群が提供される。本発明の一つの面に於いて、前記ポリエステルのグリコール成分が20~45モルの2,2,4,4-テトラメチル-1,3-シクロブタンジオール残基及び65~80モルの1,4-シクロヘキサンジメタノール残基を含み、このポリエステルが、60/40重量/重量フェノール/テトラクロロエタン中0.5g/100mLの濃度で25°Cで決定したとき、0.55~0.80dL/gのインヘレント粘度を有し、このポリエステルが105~125°CのTgを有する、ブロー成形方法群が提供される。本発明の一つの面に於いて、前記ポリエステルのグリコール成分が30~40モルの2,2,4,4-テトラメチル-1,3-シクロブタンジオール残基及び60~70モルの1,4-シクロヘキサンジメタノール残基を含み、前記ポリエステルが、60/40重量/重量フェノール/テトラクロロエタン中0.5g/100mLの濃度で25°Cで決定したとき、0.58~0.74dL/gのインヘレント粘度を有し、前記ポリエステルが115~125°CのTgを有する、ブロー成形方法群が提供される。本発明の一つの面に於いて、ボトルのプレフォームに対する延伸比が2.0又はそれ以下であり、前記ボトルが、沸騰水中1時間の浸漬後に、3又はそれ以下の収縮率を示し、前記ボトルが、0.90又はそれ以上の透過比を有し、前記ボトルが0.015又はそれ以下の複屈折を有する、ブロー成形方法群が提供される。本発明の一つの面に於いて、プレフォームをボトルにブロー成形することを含むブロー成形方法群であって、このプレフォームが100°C~130°Cのガラス転移温度Tgを有するポリマー材料から形成され、インフレーション時点でのプレフォーム温度が、前記ポリマー材料のTgよりも少なくとも20°C高く、前記ボトルのプレフォームに対する延伸比が、下記の式:CSR=0.022PT0.074Tg-10によって決定される計算延伸比CSRよりも小さいブロー成形方法群が提供される。本発明の一つの面に於いて、前記ボトルのプレフォームに対する延伸比が計算延伸比の20~99であるブロー成形方法群が提供される。本発明の一つの面に於いて、前記ボトルのプレフォームに対する延伸比が計算延伸比の30~95であるブロー成形方法群が提供される。本発明の一つの面に於いて、前記ボトルのプレフォームに対する延伸比が計算延伸比の40~90であるブロー成形方法群が提供される。本発明の一つの面に於いて、インフレーション時点でのプレフォーム温度がポリマー材料のTgよりも少なくとも30°C高いブロー成形方法群が提供される。本発明の一つの面に於いて、インフレーション時点でのプレフォーム温度がポリマー材料のTgよりも30°C超からポリマー材料のTgよりも70°C超までである、ブロー成形方法群が提供される。本発明の一つの面に於いて、前記ボトルが、沸騰水中1時間の浸漬後に、5又はそれ以下の収縮率を示すブロー成形方法群が提供される。本発明の一つの面に於いて、前記ボトルが、沸騰水中1時間の浸漬後に、3又はそれ以下の収縮率を示すブロー成形方法群が提供される。本発明の一つの面に於いて、前記ポリマー材料が105~125°CのTgを有するブロー成形方法群が提供される。本発明の一つの面に於いて、前記ボトルが0.90又はそれ以上の透過比を有するブロー成形方法群が提供される。本発明の一つの面に於いて、前記ボトルが0.95又はそれ以上の透過比を有するブロー成形方法群が提供される。本発明の一つの面に於いて、前記ボトルが0.02又はそれ以下の複屈折を有するブロー成形方法群が提供される。本発明の一つの面に於いて、前記ボトルが0.015又はそれ以下の複屈折を有するブロー成形方法群が提供される。本発明の一つの面に於いて、前記ポリマー材料が、60/40重量/重量フェノール/テトラクロロエタン中0.5g/100mLの濃度で25°Cで決定したとき、0.55~0.80dL/gのインヘレント粘度を有するブロー成形方法群が提供される。本発明の一つの面に於いて、前記ポリマー材料がテレフタル酸残基、2,2,4,4-テトラメチル-1,3-シクロブタンジオール残基及び1,4-シクロヘキサンジメタノール残基を含むブロー成形方法群が提供される。本発明の一つの面に於いて、前記ポリマー材料が、ai70~100モルのテレフタル酸残基、ii0~30モルの炭素数20以下の芳香族ジカルボン酸残基及びiii0~10モルの炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、ジカルボン酸成分の合計モルは100モルであり、そしてグリコール成分の合計モルは100モルであるを含む少なくとも1種のポリエステルを含んでなるブロー成形方法群が提供される。本発明の一つの面に於いて、前記ポリエステルのグリコール成分が30~40モルの2,2,4,4-テトラメチル-1,3-シクロブタンジオール残基及び60~70モルの1,4-シクロヘキサンジメタノール残基を含んでなるブロー成形方法群が提供される。本発明の一つの面に於いて、前記ボトルが哺乳瓶であるブロー成形方法群が提供される。本発明の一つの面に於いて、ポリマー材料から形成されたブロー成形ボトルであって、前記ポリマー材料が、テレフタル酸残基、2,2,4,4-テトラメチル-1,3-シクロブタンジオール残基及び1,4-シクロヘキサンジメタノール残基を含み、前記ポリマー材料が100°C~130°CのTgを有し、前記ボトルが、0.80よりも大きい透過比を有し、前記ボトルが、沸騰水中1時間の最初の浸漬後に、5又はそれ以下の収縮率を示すブロー成形ボトルが提供される。本発明の一つの面に於いて、前記ポリマー材料が110~130°CのTgを有するブロー成形ボトルが提供される。本発明の一つの面に於いて、前記ポリマー材料が105~125°CのTgを有するブロー成形ボトルが提供される。本発明の一つの面に於いて、前記ボトルが、沸騰水中1時間の浸漬後に、3又はそれ以下の収縮率を示すブロー成形ボトルが提供される。本発明の一つの面に於いて、前記ボトルが0.90又はそれ以上の透過比を有するブロー成形ボトルが提供される。本発明の一つの面に於いて、前記ボトルが0.95又はそれ以上の透過比を有するブロー成形ボトルが提供される。本発明の一つの面に於いて、前記ボトルが0.02又はそれ以下の複屈折を有するブロー成形ボトルが提供される。本発明の一つの面に於いて、前記ボトルが0.015又はそれ以下の複屈折を有するブロー成形ボトルが提供される。本発明の一つの面に於いて、前記ポリマー材料が、60/40重量/重量フェノール/テトラクロロエタン中0.5g/100mLの濃度で25°Cで決定したとき、0.55~0.80dL/gのインヘレント粘度を有するブロー成形ボトルが提供される。本発明の一つの面に於いて、前記ポリマー材料がポリマー材料の全重量基準で少なくとも95重量の量のポリエステルを含むブロー成形ボトルが提供される。本発明の一つの面に於いて、前記ポリマー材料がポリマー材料の全重量基準で少なくとも99.5重量の量のポリエステルを含むブロー成形ボトルが提供される。本発明の一つの面に於いて、前記ポリマー材料が、ai70~100モルのテレフタル酸残基、ii0~30モルの、炭素数20以下の芳香族ジカルボン酸残基及びiii0~10モルの、炭素数16以下の脂肪族ジカルボン酸残基を含むジカルボン酸成分並びにbi10~50モルの2,2,4,4-テトラメチル-1,3-シクロブタンジオール残基及びii50~90モルの1,4-シクロヘキサンジメタノール残基を含むグリコール成分ここで、前記ジカルボン酸成分の合計モルは100モルであり、そして前記グリコール成分の合計モルは100モルであるを含む少なくとも1種のポリエステルを含んでなるブロー成形ボトルが提供される。本発明の一つの面に於いて、前記ポリエステルのグリコール成分が30~40モルの2,2,4,4-テトラメチル-1,3-シクロブタンジオール残基及び60~70モルの1,4-シクロヘキサンジメタノール残基を含むブロー成形ボトルが提供される。本発明の一つの面に於いて、前記ブロー成形ボトルが哺乳瓶であるブロー成形ボトルが提供される。本発明の方法の何れかを、これらに限定するものではないが、哺乳瓶、ボトル、容器及び/又は食料品容器を含む、本発明のブロー成形物品の少なくとも1種を製造するために使用することができる。本発明は、また、これらに限定するものではないが、哺乳瓶を含む本発明の方法の少なくとも一つによって製造されるブロー成形物品にも関する。更に、本発明は、また、これらに限定するものではないが、哺乳瓶を含む本発明の方法の少なくとも一つによって製造することができるブロー成形物品にも関する。本発明の一つの面に於いて、哺乳瓶又は他の成形物品の側壁は0.80又はそれ以上、0.85又はそれ以上、0.90又はそれ以上、0.95又はそれ以上及び1.0又はそれ以上から選択された少なくとも一つの透過比を有することができる。本発明の一つの面に於いて、本発明の方法に於いて有用であるポリエステルはリン酸エステルを含有することができる。本発明の一つの面に於いて、本発明の方法に於いて有用であるポリエステルはアリールリン酸エステルを含有することができる。本発明の一つの面に於いて、本発明の方法に於いて有用であるポリエステルはトリアリールリン酸エステルを含有することができる。本発明の一つの面に於いて、本発明の方法に於いて有用であるポリエステルはトリフェニルリン酸エステルを含有することができる。本発明の一つの面に於いて、本発明の方法に於いて有用であるポリエステルはリン酸トリフェニルを含有することができる。本発明の一つの面に於いて、本発明の方法が容器になるブロー成形物品が提供される。本発明の一つの面に於いて、本発明の方法がボトルになるブロー成形物品が提供される。本発明の一つの面に於いて、本発明の方法が哺乳瓶になるブロー成形物品が提供される。本発明の一つの面に於いて、本発明の方法が食料品容器になるブロー成形物品が提供される。本発明のブロー成形物品は実質的にビスフェノールAであってよい。本発明の製造物品は、また、ビスフェノールAを含有しなくてもよい。本発明の方法及び/又はそれから得られる製品は、これらに限定するものではないが、最終製品中にBPAが存在しないための好ましい消費者認識、良好な耐薬品性及び良好な加水分解安定性を含む利点を有する。本発明の追加の目的及び利点は、以下の説明中に部分的に記載され、その説明から部分的に自明であるか又は本発明の実施によって学ぶことができるであろう。本発明の目的及び利点は、添付する特許請求の範囲に特に指摘した要素及び組合せの手段によって、実現され、達成されるであろう。前記の一般的な説明及び以下の詳細な説明の両方は、例示的及び説明的のみであり、特許請求の範囲に記載されたように、本発明の限定ではない。本件の開示は、本発明の特定の態様の下記の詳細な説明及び作用実施例を参照することによって、一層容易に理解することができる。本発明の目的に従って、本発明の特定の態様は、発明の概要に記載し、更に以下記載する。また、本発明の他の態様も、ここに記載する。定義他の方法で示されない限り、明細書及び特許請求の範囲に於いて使用する、成分の量、分子量のような特性、反応条件等を表す全ての数値は、全ての例に於いて、用語約によって修正されるものとして理解されるべきである。従って、反対に示されない限り、以降の明細書及び付属する特許請求の範囲に記載された数値パラメーターは、本発明によって得ることが探求されている所望の特性に依存して変化し得る近似値である。少なくとも、それぞれの数値パラメーターは、報告された有効数字の数に照らして、そして通常の丸め技術を適用することによって解釈すべきである。更に、この開示及び特許請求の範囲に記載された範囲は、単に、終点群のみならず、具体的に全範囲を含めるように意図される。例えば0~10であると記載された範囲は、0と10との間の全ての整数、例えば1、2、3、4等並びに終点0及び10を開示するように意図される。また、化学的置換基に付随する範囲、例えばC1~C5炭化水素は、C1及びC5炭化水素並びにC2、C3及びC4炭化水素を、特に含めそして開示するように意図される。本発明の広い範囲を記載する数値範囲及びパラメータは近似値であるにもかかわらず、特別の実施例に記載された数値は、できるだけ正確に報告される。しかしながら、全ての数値は、本来、それらの各試験測定値に見出される標準偏差から必然的にもたらされる一定の誤差を含んでいる。本明細書及び付属する特許請求の範囲中に使用する、単数形a,an,theには、文脈が他の方法で明瞭に示していない限り、それらの複数の指示物が含まれる。例えばボトル又はポリエステルの加工又は製造に対する参照は、複数のボトル又はポリエステルの加工又は製造を含むように意図される。1種のアルキル基又は1種のブレンドを含有する又は含む組成物に対する参照は、名称が記載されたものに加えて、それぞれ他の成分又は他のコンポーネントを含むように意図される。含んでなるcomprising又は含有する又は含むによって、本明細書の開示は、少なくとも名称が記載された化合物、要素、粒子又は方法工程等が、組成物又は物品又は方法中に存在するが、他の化合物、触媒、材料、粒子、方法工程等の存在を、このような他の化合物、材料、粒子、方法工程等が、名称が記載されたものと同じ機能を有するならば、特許請求の範囲に於いて明白に排除されていない限り、排除しないことを意味する。また、1個又はそれ以上の方法工程の記載は、組合された列挙工程の前若しくは後の追加の方法工程又は明白に同定されたこれらの工程の間の介在する方法工程を排除しないことが理解されるべきである。更に、方法工程又は成分のレタリングは、別個の活性又は成分を同定するための便利な手段であり、そして列挙されたレタリングは、他の方法で示されていない限り、どのような順序でも配列することができることが理解されるべきである。本件明細書のために、収縮率又は収縮又は収縮率は、製造後の最初の回について上昇した温度に付されたとき、サイズ減少に対するブロー成形物品の感受性の尺度である。収縮率は、前もって上昇した温度に曝されていないブロー成形物品例えばボトルを、沸騰水中に浸漬することによって決定される。1時間後に、この成形物品を沸騰水から取り出す。沸騰水中の浸漬の前及び後で、成形物品の内部体積を測定する。収縮率は、浸漬前の体積から浸漬後の体積を差し引き、その値を浸漬前の体積によって割ることによって計算される。本件明細書の目的のために、透過比は、ブロー成形物品を皮脂humanbodyoil即ち、指触と接触させ、次いで上昇した温度に曝したとき、局在化したヘイズに対するこの物品の感受性の尺度である。透過比を決定するために、ブロー成形物品例えばボトルを半分に切断する。この物品の一方の半分を、沸騰前対照として保持し、他方の半分を、皮脂と接触させ指によって触れる、次いで沸騰水中に1時間入れる。次いで、それぞれの半ボトルの側壁を通して、レーザー光線を透過させ、その強度を記録する。透過は、3mWHeNeレーザーでサンプルを照射し、ディジタル光度計を使用して透過強度を測定する。サンプル-検出器距離を、8cmで一定に保持する。透過比は、3個の露出位置即ち、指紋スポット内の位置での平均透過強度を、2個の未露出位置での平均透過強度によって割った比として計算する。本件明細書の目的のために、延伸比又はSR又はS.R.は、プレフォームを物品例えばボトルにブロー成形することに付随する膨張即ち延伸の程度の尺度である。延伸比は、下記の式:式中、DBは、ブロー成形物品例えば、ボトルの側壁sidewallの最大外径であり、DPはプレフォームの側壁の最小外径であり、LBはブロー成形物品例えばボトルの全長-フィニッシュfinishのための20mmであり、そしてLPはプレフォームの全長-フィニッシュのための20mmであるによって定義される。本件明細書の目的のために、計算延伸比又はCSRは、下記の式:CSR=0.022PT0.074Tg-10式中、PTは、インフレーションの時点でのプレフォーム温度であり、Tgはブロー成形物品が形成されるポリマー材料のガラス転移温度であるによって定義される。本件明細書の目的のために、プレフォーム温度又はPTはそれがブロー成形用金型の中に入れられる瞬間インフレーションの前約1秒間でのプレフォームの温度として定義される。本件明細書の目的のために、フィニッシュは、一つの態様に於いて、クロージャーキャップを受け取る、ボトルのネジ部として定義される。これは、また、ボトルの首又はブロー成形物品の未延伸部分として定義することができる。本件明細書の目的のために、計算プレフォーム温度又はCPTは、下記の式:CPT=45.44SR-3.36Tg454式中、SRはブロー成形物品のプレフォームに対する延伸比であり、Tgはブロー成形物品が形成されるポリマー材料のガラス転移温度であるによって定義される。本件明細書の目的のために、複屈折又はΔnは配向の尺度であり、下記の式:式中、TEは軸次元で測定した屈折率であり、TEPはフープ次元で測定した屈折率であり、TMは厚さ次元で測定した屈折率であるによって定義される。ここでの複屈折測定値は、底又はフィニッシュに直ぐ隣接していない、ブロー成形物品例えばボトルの側壁で取られた測定値を指す。本件明細書の目的のために、Tgは示差走査熱量法DSCによって20°C/分の走査速度で測定したガラス転移温度として定義される。測定されるサンプルは、走査の前に、その融点よりも高く加熱し、急冷しなくてはならない。容器は、食料品を保持することができ、沸騰水中の浸漬に耐えることができる任意の入れものである。本明細書中に使用する用語ボトルは、液体を保持することができる容器を意味すると理解される。本発明のボトルは、例えばボトルによって食物が与えられている人間、例えば赤ん坊に液体を投与するために使用することができる。本発明を、沸騰水中の浸漬に対する耐性が望まれるボトル、容器又は物品に適用できることも予見される。このような適用には、沸騰水低温殺菌の間、食物を保持するために使用される容器が含まれる。ポリマー材料は、1種又はそれ以上のモノマーの重合によって製造され、成形することができる任意の材料を指す。本明細書中に使用する用語ポリエステルは、コポリエステルを含めると意図され、1種又はそれ以上の二官能性カルボン酸及び/又は多官能性カルボン酸と、1種又はそれ以上の二官能性ヒドロキシル化合物及び/又は多官能性ヒドロキシル化合物との反応によって製造される合成ポリマーを意味すると理解される。典型的に、二官能性カルボン酸はジカルボン酸であってよく、二官能性ヒドロキシル化合物は二価アルコール、例えばグリコール及びジオールであってよい。本明細書中に使用する用語グリコールには、これらに限定するものではないが、ジオール、グリコール及び/又は多官能性ヒドロキシル化合物、例えば分岐剤が含まれる。その代わりに、二官能性カルボン酸はヒドロキシカルボン酸、例えばp-ヒドロキシ安息香酸であってよく、二官能性ヒドロキシル化合物は2個のヒドロキシル置換基を有する芳香族核、例えばヒドロキノンであってよい。本明細書中に使用する用語残基residueは、対応するモノマーから重縮合反応及び/又はエステル化反応によってポリマーの中に含有される任意の有機構造を意味する。本明細書で使用する用語繰り返し単位は、カルボニルオキシ基によって結合された、ジカルボン酸残基及びジオール残基を有する有機構造を意味する。従って、例えばジカルボン酸残基は、ジカルボン酸モノマー又はその関連する酸ハライド、エステル、塩、無水物若しくはこれらの混合物から誘導することができる。更に、本明細書中に使用する用語二酸には、多官能性酸、例えば分岐剤が含まれる。従って、本明細書で使用する用語ジカルボン酸は、ジカルボン酸及びポリエステルを製造するためのジオールとの反応工程に於いて有用である、その関連する酸ハライド、エステル、半エステル、塩、半塩、無水物、混合無水物又はこれらの混合物を含むジカルボン酸の任意の誘導体を含むように意図される。本明細書中に使用する用語テレフタル酸は、テレフタル酸自体及びその残基並びにポリエステルを製造するためのジオールとの反応工程に於いて有用である、その関連する酸ハライド、エステル、半エステル、塩、半塩、無水物、混合無水物又はこれらの混合物を含むテレフタル酸の任意の誘導体を含むように意図される。本発明の物品及びそれらの製造方法本発明は、一般的に、100°C~130°Cの範囲内のガラス転移温度を有するポリマー材料からブロー成形によって製造された哺乳瓶及びその他の物品並びにそれらの製造方法に関する。これらの物品は、沸騰水に曝すことができ、3よりも小さい延伸比と、ポリマー材料のガラス転移温度Tgよりも少なくとも20°C高いプレフォーム温度との適切な組合せを使用することによって製造することができる。本発明の方法に於いて有用な方法には、延伸ブロー成形、射出ブロー成形、押出ブロー成形及び初期プレフォーム又はパリソンが最終物品にブロー成形される任意の方法が含まれる。配向又はその欠如を測定するための一つの典型的な方法は、複屈折を計算するために使用することができる屈折率の光学的測定によるものである。一つの態様に於いて、本発明に従って製造された物品は、式103-Tg/735式中、Tgは°Cで測定されたポリマーのガラス転移温度であるによって決定される値又はそれ以下の複屈折値を有する。従って、125°CのTgを有するポリマーについて、複屈折値は0.030よりも小さくなくてはならない。従って、120°CのTgを有するポリマーについて、複屈折値は0.023よりも小さくなくてはならない。従って、115°CのTgを有するポリマーについて、複屈折値は0.016よりも小さくなくてはならない。従って、110°CのTgを有するポリマーについて、複屈折値は0.010よりも小さくなくてはならない。本発明によってもたらされる一つの利点は、100°C~130°Cの範囲内のガラス転移温度を有し、高い衝撃強度、靱性、良好な色、透明度、低いヘイズ値、耐薬品性及び加水分解安定性の2個又はそれ以上の一定の組合せを有するポリマー材料、例えばポリエステルで、沸騰水に曝すことができる哺乳瓶及び他の物品を製造する能力である。例えば3又はそれ以上の従来の延伸比及び低いプレフォーム温度を使用して製造された物品は、限定された耐薬品性を有し、通常の取扱い条件及び沸騰水中の浸漬によって、ヘイズ、収縮及び/又は変形を発生する物品になる。従来の方法によって製造されたボトルの一例に於いて、ボトル上の指紋は、ボトルを水中で沸騰させた後に、ボトルの表面上に永久的にエッチングされることになり、許容できないヘイズになる。この状況に於ける化学は、単純に、人皮膚上の油の遍在である。反対に、本発明の方法によって製造された物品は、透明性を必要とする用途、例えば哺乳瓶用途のための適切なヘイズ値を示す。沸騰水露出に起因する指紋ヘイズの進行は、沸騰水に露出する前後の両方の、指紋を付けたボトルを通して透過されたレーザー光ビームの相対光強度を測定することによって定量することができる。従って、露出後のレーザー光強度によって割った露出前のレーザー光強度の比が、透過比として定義される。0.80よりも小さい透過比値は、ヘイズの顕著な観察に相当する。一つの態様に於いて、本発明の物品は0.80又はそれ以上の透過比を有する。一つの態様に於いて、本発明の物品は0.85又はそれ以上の透過比を有する。一つの態様に於いて、本発明の物品は0.90又はそれ以上の透過比を有する。一つの態様に於いて、本発明の物品は0.95又はそれ以上の透過比を有する。また、100~130°CのTgを有するポリマー材料を使用して従来の方法によって製造されたボトル及び物品は、初回で沸騰水中に浸漬した後、収縮又は変形を示す。本発明に従って製造された物品は、沸騰水中に1時間浸漬した後に、5又はそれ以下の収縮率を示す。別の態様に於いて、本発明に従って製造された物品は、沸騰水中に1時間浸漬した後に、4又はそれ以下の収縮率を示す。別の態様に於いて、本発明に従って製造された物品は、沸騰水中に1時間浸漬した後に3又はそれ以下の収縮率を示す。別の態様に於いて、本発明に従って製造された物品は、沸騰水中に1時間浸漬した後に2又はそれ以下の収縮率を示す。別の態様に於いて、本発明に従って製造された物品は、沸騰水中に1時間浸漬した後に1又はそれ以下の収縮率を示す。本発明の物品は、3よりも小さい延伸比と、ポリマー材料のTgよりも少なくとも20°C高いプレフォーム温度との適切な組合せを使用することによって製造される。一般的に、延伸比が増加すると、本発明の物品を製造するために使用されるプレフォームの温度はそのようになる。この関係は、下記の式:収縮率=[15.91.42★SR-0.105★Tg-0.0312★PT]3式中、SRは延伸比であり、Tgは°Cでのポリマーのガラス転移温度であり、PTは°Cでのプレフォームの温度であるによって記載することができる。従って、ポリマーのTgが115°Cであり、延伸比が1.4であった場合、5又はそれ以下の収縮率値を得るために、プレフォームの温度は132°C又はそれ以上でなくてはならないであろう。その代わりに、ポリマーのTgが115°Cであり、延伸比が2.0であった場合、1時間沸騰後に5又はそれ以下の収縮率値を得るために、プレフォームの温度は159°C又はそれ以上でなくてはならないであろう。最大許容収縮率収縮は、5、好ましくは4、更に好ましくは3、最も好ましくは2である。典型的なPETボトルは、100psiの空気圧でブロー成形される。一般的に、ブロー圧力を低下させると、ボトルの配向度が低下する。本発明の一つの態様に於いて、ブロー圧力は、本発明の物品のブロー成形の間に低下する。別の態様に於いて、本発明のボトルは75psi又はそれ以下、好ましくは50psi又はそれ以下、更に好ましくは25psi又はそれ以下の空気圧で製造される。本明細書に記載の任意の空気圧は、本明細書に記載のインフレーションの時点の任意のプレフォーム温度及び/又は任意のインフレーション速度inflationrateと組み合せることができる。本明細書に記載のインフレーションの時点での任意のプレフォーム温度は本明細書に記載の任意のインフレーション速度及び/又は空気圧と組み合せることができる。本明細書に記載の任意のインフレーション速度はインフレーションの時点での任意のプレフォーム温度及び/又は空気圧と組み合せることができる。別の態様に於いて、本発明のボトルは以下の少なくとも一つの空気圧で製造される。1~75psi、1~70psi、1~65psi、1~60psi、1~55psi、1~50psi、1~45psi、1~40psi、1~35psi、1~30psi、1~25psi、1~20psi、1~15psi、1~10psi、1~5psi、5~75psi、5~70psi、5~65psi、5~60psi、5~55psi、5~50psi、5~45psi、5~40psi、5~35psi、5~30psi、5~25psi、5~20psi、5~15psi、5~10psi、10~75psi、10~70psi、10~65psi、10~60psi、10~55psi、10~50psi、10~45psi、10~40psi、10~35psi、10~30psi、10~25psi、10~20psi、10~15psi、15~75psi、15~70psi、15~65psi、15~60psi、15~55psi、15~50psi、15~45psi、15~40psi、15~35psi、15~30psi、15~25psi、15~20psi、20~75psi、20~70psi、20~65psi、20~60psi、20~55psi、20~50psi、20~45psi、20~40psi、20~35psi、20~30psi、20~25psi、25~75psi、25~70psi、25~65psi、25~60psi、25~55psi、25~50psi、25~45psi、25~40psi、25~35psi、25~30psi、30~75psi、30~70psi、30~65psi、30~60psi、30~55psi、30~50psi、30~45psi、30~40psi、30~35psi、40~75psi、40~70psi、40~65psi、40~60psi、40~55psi、40~50psi、40~45psi、45~75psi、45~70psi、45~65psi、45~60psi、45~55psi、45~50psi、50~75psi、50~70psi、50~65psi、50~60psi、50~55psi、55~75psi、55~70psi、55~65psi、55~60psi、60~75psi、60~70psi、60~65psi、65~75psi又は65~70psi。一つの態様に於いて、本発明の物品は、3又はそれ以下の延伸比で製造される。他の態様に於いて、延伸比は、2.7又はそれ以下、2.5又はそれ以下又は2.0又はそれ以下である。更に別の態様に於いて、延伸比は1.2~2.0の範囲内である。別の態様に於いて、延伸比は1.3~1.7の範囲内である。一つの態様に於いて、インフレーションの時点でのプレフォーム温度はTg20°C又はそれ以上である。別の態様に於いて、インフレーションの時点でのプレフォーム温度は、下記の式:CPT=45.44SR-3.36Tg454式中、SRはボトルのプレフォームに対する延伸比であり、Tgはブロー成形されるポリマー材料のガラス転移温度であるによって定義される計算プレフォーム温度CPTよりも高い。一つの態様に於いて、インフレーションの時点でのプレフォーム温度は、下記の量、即ち1~80°C、5~50°C及び/又は10~40°Cの1個又はそれ以上ほど、計算プレフォーム温度CPTよりも高い。別の態様に於いて、インフレーションの時点でのプレフォーム温度は、Tg30°C又はそれ以上である。別の態様に於いて、延伸比は2よりも小さく、プレフォーム温度は、Tg30°C又はそれ以上である。インフレーションの時点でのプレフォーム温度は、それがブロー成形用金型の中に入れられる瞬間インフレーションの前約1秒間でのプレフォームの温度を指す。本発明の或る態様に於いて、インフレーション時点でのプレフォーム温度は、下記の温度の少なくとも一つとすることができる。Tg20°Cよりも高い、Tg25°Cよりも高い、Tg30°Cよりも高い、Tg35°Cよりも高い、Tg40°Cよりも高い、Tg45°Cよりも高い、Tg50°Cよりも高い、Tg55°Cよりも高い、Tg60°Cよりも高い、Tg65°Cよりも高い、Tg70°Cよりも高い、Tg20°C~Tg70°C、Tg20°C~Tg65°C、Tg20°C~Tg60°C、Tg20°C~Tg55°C、Tg20°C~Tg50°C、Tg20°C~Tg45°C、Tg20°C~Tg40°C、Tg20°C~Tg35°C、Tg20°C~Tg30°C、Tg20°C~Tg25°C、Tg25°C~Tg70°C、Tg25°C~Tg65°C、Tg25°C~Tg60°C、Tg25°C~Tg55°C、Tg25°C~Tg50°C、Tg25°C~Tg45°C、Tg25°C~Tg40°C、Tg25°C~Tg35°C、Tg25°C~Tg30°C、Tg30°C~Tg70°C、Tg30°C~Tg65°C、Tg30°C~Tg60°C、Tg30°C~Tg55°C、Tg30°C~Tg50°C、Tg30°C~Tg45°C、Tg30°C~Tg40°C、Tg30°C~Tg35°C、Tg35°C~Tg70°C、Tg35°C~Tg65°C、Tg35°C~Tg60°C、Tg35°C~Tg55°C、Tg35°C~Tg50°C、Tg35°C~Tg45°C、Tg35°C~Tg40°C、Tg40°C~Tg70°C、Tg40°C~Tg65°C、Tg40°C~Tg60°C、Tg40°C~Tg55°C、Tg40°C~Tg50°C、Tg40°C~Tg45°C、Tg45°C~Tg70°C、Tg45°C~Tg65°C、Tg45°C~Tg60°C、Tg45°C~Tg55°C、Tg45°C~Tg50°C、Tg50°C~Tg70°C、Tg50°C~Tg65°C、Tg50°C~Tg60°C、Tg50°C~Tg55°C、Tg55°C~Tg70°C、Tg55°C~Tg65°C、Tg55°C~Tg60°C、Tg60°C~Tg70°C、Tg60°C~Tg65°C及びTg65°C~Tg70°C。本発明の或る態様に於いて、インフレーションの時点でのプレフォーム温度は、プロセスの段階の数を問わず、本発明の組成物の任意の一つを用いた場合に、以下の少なくとも一つとすることができる。130°C~220°C、130°C~215°C、130°C~210°C、130°C~205°C、130°C~200°C、130°C~195°C、130°C~190°C、130°C~185°C、130°C~180°C、130°C~175°C、130°C~170°C、130°C~165°C、130°C~160°C、130°C~155°C、130°C~150°C、130°C~145°C、130°C~140°C、130°C~135°C、135°C~220°C、135°C~215°C、135°C~210°C、135°C~205°C、135°C~200°C、135°C~195°C、135°C~190°C、135°C~185°C、135°C~180°C、135°C~175°C、135°C~170°C、135°C~165°C、135°C~160°C、135°C~155°C、135°C~150°C、135°C~145°C、135°C~140°C、140°C~220°C、140°C~215°C、140°C~210°C、140°C~205°C、140°C~200°C、140°C~195°C、140°C~190°C、140°C~185°C、140°C~180°C、140°C~175°C、140°C~170°C、140°C~165°C、140°C~160°C、140°C~155°C、140°C~150°C、140°C~145°C、145°C~220°C、145°C~215°C、145°C~210°C、145°C~205°C、145°C~200°C、145°C~195°C、145°C~190°C、145°C~185°C、145°C~180°C、145°C~175°C、145°C~170°C、145°C~165°C、145°C~160°C、145°C~155°C、145°C~150°C、150°C~220°C、150°C~215°C、150°C~210°C、150°C~205°C、150°C~200°C、150°C~195°C、150°C~190°C、150°C~185°C、150°C~180°C、150°C~175°C、150°C~170°C、150°C~165°C、150°C~160°C、150°C~155°C、155°C~220°C、155°C~215°C、155°C~210°C、155°C~205°C、155°C~200°C、155°C~195°C、155°C~190°C、155°C~185°C、155°C~180°C、155°C~175°C、155°C~170°C、155°C~165°C、155°C~160°C、160°C~220°C、160°C~215°C、160°C~210°C、160°C~205°C、160°C~200°C、160°C~195°C、160°C~190°C、160°C~185°C、160°C~180°C、160°C~175°C、160°C~170°C、160°C~165°C、165°C~220°C、165°C~215°C、165°C~210°C、165°C~205°C、165°C~200°C、165°C~195°C、165°C~190°C、165°C~185°C、165°C~180°C、165°C~175°C、165°C~170°C、170°C~220°C、170°C~215°C、170°C~210°C、170°C~205°C、170°C~200°C、170°C~195°C、170°C~190°C、170°C~185°C、170°C~180°C、170°C~175°C、175°C~220°C、175°C~215°C、175°C~210°C、175°C~205°C、175°C~200°C、175°C~195°C、175°C~190°C、175°C~185°C、175°C~180°C、180°C~220°C、180°C~215°C、180°C~210°C、180°C~205°C、180°C~200°C、180°C~195°C、180°C~190°C、180°C~185°C、185°C~220°C、185°C~215°C、185°C~210°C、185°C~205°C、185°C~200°C、185°C~195°C、185°C~190°C、190°C~220°C、190°C~215°C、190°C~210°C、190°C~205°C、190°C~200°C、190°C~195°C、195°C~220°C、195°C~215°C、195°C~210°C、195°C~205°C、195°C~200°C、200°C~220°C、200°C~215°C、200°C~210°C、200°C~205°C、205°C~220°C、205°C~215°C、205°C~210°C、210°C~220°C、210°C~215°C又は215°C~220°C。本発明の或る態様において、インフレーションの時点でのプレフォーム温度は、本発明に有用な組成物の任意の一つを用いた場合に、そして4段射出延伸stretchブロー成形プロセスを用いた場合に、以下の温度の少なくとも一つとすることができる。130°C~220°C、130°C~215°C、130°C~210°C、130°C~205°C、130°C~200°C、130°C~195°C、130°C~190°C、130°C~185°C、130°C~180°C、130°C~175°C、130°C~170°C、130°C~165°C、130°C~160°C、130°C~155°C、130°C~150°C、130°C~145°C、130°C~140°C、130°C~135°C、135°C~220°C、135°C~215°C、135°C~210°C、135°C~205°C、135°C~200°C、135°C~195°C、135°C~190°C、135°C~185°C、135°C~180°C、135°C~175°C、135°C~170°C、135°C~165°C、135°C~160°C、135°C~155°C、135°C~150°C、135°C~145°C、135°C~140°C、140°C~220°C、140°C~215°C、140°C~210°C、140°C~205°C、140°C~200°C、140°C~195°C、140°C~190°C、140°C~185°C、140°C~180°C、140°C~175°C、140°C~170°C、140°C~165°C、140°C~160°C、140°C~155°C、140°C~150°C、140°C~145°C、145°C~220°C、145°C~215°C、145°C~210°C、145°C~205°C、145°C~200°C、145°C~195°C、145°C~190°C、145°C~185°C、145°C~180°C、145°C~175°C、145°C~170°C、145°C~165°C、145°C~160°C、145°C~155°C、145°C~150°C、150°C~220°C、150°C~215°C、150°C~210°C、150°C~205°C、150°C~200°C、150°C~195°C、150°C~190°C、150°C~185°C、150°C~180°C、150°C~175°C、150°C~170°C、150°C~165°C、150°C~160°C、150°C~155°C、155°C~220°C、155°C~215°C、155°C~210°C、155°C~205°C、155°C~200°C、155°C~195°C、155°C~190°C、155°C~185°C、155°C~180°C、155°C~175°C、155°C~170°C、155°C~165°C、155°C~160°C、160°C~220°C、160°C~215°C、160°C~210°C、160°C~205°C、160°C~200°C、160°C~195°C、160°C~190°C、160°C~185°C、160°C~180°C、160°C~175°C、160°C~170°C、160°C~165°C、165°C~220°C、165°C~215°C、165°C~210°C、165°C~205°C、165°C~200°C、165°C~195°C、165°C~190°C、165°C~185°C、165°C~180°C、165°C~175°C、165°C~170°C、170°C~220°C、170°C~215°C、170°C~210°C、170°C~205°C、170°C~200°C、170°C~195°C、170°C~190°C、170°C~185°C、170°C~180°C、170°C~175°C、175°C~220°C、175°C~215°C、175°C~210°C、175°C~205°C、175°C~200°C、175°C~195°C、175°C~190°C、175°C~185°C、175°C~180°C、180°C~220°C、180°C~215°C、180°C~210°C、180°C~205°C、180°C~200°C、180°C~195°C、180°C~190°C、180°C~185°C、185°C~220°C、185°C~215°C、185°C~210°C、185°C~205°C、185°C~200°C、185°C~195°C、185°C~190°C、190°C~220°C、190°C~215°C、190°C~210°C、190°C~205°C、190°C~200°C、190°C~195°C、195°C~220°C、195°C~215°C、195°C~210°C、195°C~205°C、195°C~200°C、200°C~220°C、200°C~215°C、200°C~210°C、200°C~205°C、205°C~220°C、205°C~215°C、205°C~210°C、210°C~220°C、210°C~215°C又は215°C~220°C。本発明の或る態様において、インフレーションの時点でのプレフォーム温度は、本発明に有用な組成物の任意の一つを用いた場合に、そして3段階延伸ブロー成形プロセスを用いた場合に、以下の温度の少なくとも一つとすることができる。130°C~200°C、130°C~195°C、130°C~190°C、130°C~185°C、130°C~180°C、130°C~175°C、130°C~170°C、130°C~165°C、130°C~160°C、130°C~155°C、130°C~150°C、130°C~145°C、130°C~140°C、130°C~135°C、135°C~200°C、135°C~195°C、135°C~190°C、135°C~185°C、135°C~180°C、135°C~175°C、135°C~170°C、135°C~165°C、135°C~160°C、135°C~155°C、135°C~150°C、135°C~145°C、135°C~140°C、140°C~200°C、140°C~195°C、140°C~190°C、140°C~185°C、140°C~180°C、140°C~175°C、140°C~170°C、140°C~165°C、140°C~160°C、140°C~155°C、140°C~150°C、140°C~145°C、145°C~200°C、145°C~195°C、145°C~190°C、145°C~185°C、145°C~180°C、145°C~175°C、145°C~170°C、145°C~165°C、145°C~160°C、145°C~155°C、145°C~150°C、150°C~200°C、150°C~195°C、150°C~190°C、150°C~185°C、150°C~180°C、150°C~175°C、150°C~170°C、150°C~165°C、150°C~160°C、150°C~155°C、155°C~200°C、155°C~195°C、155°C~190°C、155°C~185°C、155°C~180°C、155°C~175°C、155°C~170°C、155°C~165°C、155°C~160°C、160°C~200°C、160°C~195°C、160°C~190°C、160°C~185°C、160°C~180°C、160°C~175°C、160°C~170°C、160°C~165°C、165°C~200°C、165°C~195°C、165°C~190°C、165°C~185°C、165°C~180°C、165°C~175°C、165°C~170°C、170°C~200°C、170°C~195°C、170°C~190°C、170°C~185°C、170°C~180°C、170°C~175°C、175°C~200°C、175°C~195°C、175°C~190°C、175°C~185°C、175°C~180°C、180°C~200°C、180°C~195°C、180°C~190°C、180°C~185°C、185°C~200°C、185°C~195°C、185°C~190°C、190°C~200°C、190°C~195°C又は195°C~200°C。本発明の或る態様において、インフレーションの時点でのプレフォーム温度は、本発明に有用な組成物の任意の一つを用いた場合に、そして2段階再加熱reheatブロー成形プロセスを用いた場合に、以下の温度の少なくとも一つとすることができる。130°C~200°C、130°C~195°C、130°C~190°C、130°C~185°C、130°C~180°C、130°C~175°C、130°C~170°C、130°C~165°C、130°C~160°C、130°C~155°C、130°C~150°C、130°C~145°C、130°C~140°C、130°C~135°C、135°C~200°C、135°C~195°C、135°C~190°C、135°C~185°C、135°C~180°C、135°C~175°C、135°C~170°C、135°C~165°C、135°C~160°C、135°C~155°C、135°C~150°C、135°C~145°C、135°C~140°C、140°C~200°C、140°C~195°C、140°C~190°C、140°C~185°C、140°C~180°C、140°C~175°C、140°C~170°C、140°C~165°C、140°C~160°C、140°C~155°C、140°C~150°C、140°C~145°C、145°C~200°C、145°C~195°C、145°C~190°C、145°C~185°C、145°C~180°C、145°C~175°C、145°C~170°C、145°C~165°C、145°C~160°C、145°C~155°C、145°C~150°C、150°C~200°C、150°C~195°C、150°C~190°C、150°C~185°C、150°C~180°C、150°C~175°C、150°C~170°C、150°C~165°C、150°C~160°C、150°C~155°C、155°C~200°C、155°C~195°C、155°C~190°C、155°C~185°C、155°C~180°C、155°C~175°C、155°C~170°C、155°C~165°C、155°C~160°C、160°C~200°C、160°C~195°C、160°C~190°C、160°C~185°C、160°C~180°C、160°C~175°C、160°C~170°C、160°C~165°C、165°C~200°C、165°C~195°C、165°C~190°C、165°C~185°C、165°C~180°C、165°C~175°C、165°C~170°C、170°C~200°C、170°C~195°C、170°C~190°C、170°C~185°C、170°C~180°C、170°C~175°C、175°C~200°C、175°C~195°C、175°C~190°C、175°C~185°C、175°C~180°C、180°C~200°C、180°C~195°C、180°C~190°C、180°C~185°C、185°C~200°C、185°C~195°C、185°C~190°C、190°C~200°C、190°C~195°C又は195°C~200°C。インフレーションの時点でのプレフォームの頂部から底部のプレフォーム温度は一定に保持することができるが、一定に保持する必要はない。本発明の或る態様において、インジェクション延伸ブロー成形プロセス又は再加熱ブロー成形プロセスの間のインフレーション速度は以下の一つの範囲とすることができる。1~800cm3/s、1~750cm3/s、1~700cm3/s、1~650cm3/s、1~600cm3/s、1~550cm3/s、1~500cm3/s、1~450cm3/s、1~400cm3/s、1~350cm3/s、1~300cm3/s、1~250cm3/s、1~200cm3/s、1~150cm3/s、1~100cm3/s、1~50cm3/s、5~750cm3/s、5~700cm3/s、5~650cm3/s、5~600cm3/s、5~550cm3/s、5~500cm3/s、5~450cm3/s、5~400cm3/s、5~350cm3/s、5~300cm3/s、5~250cm3/s、5~200cm3/s、5~150cm3/s、5~100cm3/s、5~50cm3/s、10~750cm3/s、10~700cm3/s、10~650cm3/s、10~600cm3/s、10~550cm3/s、10~500cm3/s、10~450cm3/s、10~400cm3/s、10~350cm3/s、10~300cm3/s、10~250cm3/s、10~200cm3/s、10~150cm3/s、10~100cm3/s、10~95cm3/s、10~90cm3/s、10~85cm3/s、10~80cm3/s、10~75cm3/s、10~70cm3/s、10~65cm3/s、10~60cm3/s、10~55cm3/s、10~50cm3/s、10~45cm3/s、10~40cm3/s、10~35cm3/s、10~30cm3/s、10~25cm3/s、10~20cm3/s、10~15cm3/s、15~100cm3/s、15~95cm3/s、15~90cm3/s、15~85cm3/s、15~80cm3/s、15~75cm3/s、15~70cm3/s、15~65cm3/s、15~60cm3/s、15~55cm3/s、15~50cm3/s、15~45cm3/s、15~40cm3/s、15~35cm3/s、15~30cm3/s、15~25cm3/s、15~20cm3/s、20~100cm3/s、20~95cm3/s、20~90cm3/s、20~85cm3/s、20~80cm3/s、20~75cm3/s、20~70cm3/s、20~65cm3/s、20~60cm3/s、20~55cm3/s、20~50cm3/s、20~45cm3/s、20~40cm3/s、20~35cm3/s、20~30cm3/s、20~25cm3/s、20~100cm3/s、20~95cm3/s、20~90cm3/s、20~85cm3/s、20~80cm3/s、20~75cm3/s、20~70cm3/s、20~65cm3/s、20~60cm3/s、20~55cm3/s、20~50cm3/s、20~45cm3/s、20~40cm3/s、20~35cm3/s、20~30cm3/s、20~25cm3/s、25~100cm3/s、25~95cm3/s、25~90cm3/s、25~85cm3/s、25~80cm3/s、25~75cm3/s、25~70cm3/s、25~65cm3/s、25~60cm3/s、25~55cm3/s、25~50cm3/s、25~45cm3/s、25~40cm3/s、25~35cm3/s、25~30cm3/s、25~25cm3/s、30~100cm3/s、30~95cm3/s、30~90cm3/s、30~85cm3/s、30~80cm3/s、30~75cm3/s、30~70cm3/s、30~65cm3/s、30~60cm3/s、30~55cm3/s、30~50cm3/s、30~45cm3/s、30~40cm3/s、30~35cm3/s、35~100cm3/s、35~95cm3/s、35~90cm3/s、35~85cm3/s、35~80cm3/s、35~75cm3/s、35~70cm3/s、35~65cm3/s、35~60cm3/s、35~55cm3/s、35~50cm3/s、35~45cm3/s、35~40cm3/s、40~100cm3/s、40~95cm3/s、40~90cm3/s、40~85cm3/s、40~80cm3/s、40~75cm3/s、40~70cm3/s、40~65cm3/s、40~60cm3/s、40~55cm3/s、40~50cm3/s、40~45cm3/s、45~100cm3/s、45~95cm3/s、45~90cm3/s、45~85cm3/s、45~80cm3/s、45~75cm3/s、45~70cm3/s、45~65cm3/s、45~60cm3/s、45~55cm3/s、45~50cm3/s、50~100cm3/s、50~95cm3/s、50~90cm3/s、50~85cm3/s、50~80cm3/s、50~75cm3/s、50~70cm3/s、50~65cm3/s、50~60cm3/s、50~55cm3/s、55~100cm3/s、55~95cm3/s、55~90cm3/s、55~85cm3/s、55~80cm3/s、55~75cm3/s、55~70cm3/s、55~65cm3/s、55~60cm3/s、60~100cm3/s、60~95cm3/s、60~90cm3/s、60~85cm3/s、60~80cm3/s、60~75cm3/s、60~70cm3/s、60~65cm3/s、65~100cm3/s、65~95cm3/s、65~90cm3/s、65~85cm3/s、65~80cm3/s、65~75cm3/s、65~70cm3/s、70~100cm3/s、70~95cm3/s、70~90cm3/s、70~85cm3/s、70~80cm3/s、70~75cm3/s、75~100cm3/s、75~95cm3/s、75~90cm3/s、75~85cm3/s、75~80cm3/s、80~100cm3/s、80~95cm3/s、80~90cm3/s、80~85cm3/s、85~100cm3/s、85~95cm3/s、85~90cm3/s、90~100cm3/s、90~95cm3/s又は95~100cm3/s。インフレーション速度はボトルプレフォームがモールドにおいて如何に速くインフレーションされるかを測るもので、ボトル容積からプレフォーム容積を差し引いて、インフレーション時間で除すことによって求められる。これは、モールド中へのガスの流速を測定することによっても測定でき、また業界で公知の任意の他の方法によって求めることもできる。本発明の或る態様に於いて、最終物品のプレフォームに対する延伸比は、下記の比の少なくとも一つとすることができる。1.2~3よりも小さい、1.2~3、1.2~2.7、1.2~2.5、1.2~2.0、1.2~1.9、1.2~1.8、1.2~1.7、1.2~1.6、1.2~1.5、1.2~1.4、1.2~1.3、1.3~3よりも小さい、1.3~3、1.3~2.7、1.3~2.5、1.3~2.0、1.3~1.9、1.3~1.8、1.3~1.7、1.3~1.6、1.3~1.5、1.3~1.4、1.4~3よりも小さい、1.4~3、1.4~2.7、1.4~2.5、1.4~2.0、1.4~1.9、1.4~1.8、1.4~1.7、1.4~1.6、1.4~1.5、1.5~3よりも小さい、1.5~3、1.5~2.7、1.5~2.5、1.5~2.0、1.5~1.9、1.5~1.8、1.5~1.7、1.5~1.6、1.6~3よりも小さい、1.6~3、1.6~2.7、1.6~2.5、1.6~2.0、1.6~1.9、1.6~1.8、1.6~1.7、1.7~3よりも小さい、1.7~3、1.7~2.7、1.7~2.5、1.7~2.0、1.7~1.9、1.7~1.8、1.8~3よりも小さい、1.8~3、1.8~2.7、1.8~2.5、1.8~2.0、1.8~1.9、1.9~3よりも小さい、1.9~3、1.9~2.7、1.9~2.5、1.9~2.0、2.0~3よりも小さい、2.0~3、2.0~2.7、2.0~2.5、2.7~3よりも小さい、2.7~3、2.5~2.7、2.5~3よりも小さい、2.5~3、3よりも小さい、2.9よりも小さい、2.8よりも小さい、2.7よりも小さい、2.6よりも小さい、2.5よりも小さい、2.4よりも小さい、2.3よりも小さい、2.2よりも小さい、2.1よりも小さい、2.0よりも小さい、1.9よりも小さい、1.8よりも小さい、1.7よりも小さい、1.6よりも小さい及び1.5よりも小さい。本発明のための好ましいプレフォームは、1.0~1.1の軸延伸比を与えるために、最終ボトル長さの90~100の長さ及び1.0~1.7の半径方向延伸比を与えるために、最終ボトル直径の60~100の直径を有するであろう。仕上り直径がボトル直径よりも小さく、1.3~1.7の半径方向延伸比を与えるために、最終ボトル直径の60~80であるプレフォームのための実際の直径になり得る設計考察が必要であろうことが認められる。また、プレフォームは、幾らかのテーパー度を必要とするであろうことが認められる。この場合に、テーパーは、プレフォームの底での半径方向延伸比を最小にするために、最小に保持されるべきである。本発明の方法は、他の方法で記載されない限り、本明細書中に記載された延伸比の何れか、本明細書中に記載されたプレフォーム温度の何れか及び本明細書中に記載されたブロー圧力の何れかの適切な組合せで実施することができることが意図される。また、本発明の方法によって製造された物品は、他の方法で記載されない限り、本明細書中に記載されたヘイズ値の何れか、本明細書中に記載された複屈折値の何れか及び本明細書中に記載された収縮率値の何れかの適切な組合せを有することができる。別の態様に於いて、このボトルの壁厚は増加される。例えば一つの態様に於いて、このボトルの壁厚は、0.5mmよりも大きく、好ましくは0.75mmよりも大きく、更に好ましくは1mmよりも大きい。一つの態様に於いて、トナーを含有する又は含有しない、本発明に従って製造された物品及び/又は本発明に於いて有用であるポリマー材料組成物は、HunterAssociatesLabInc、バージニア州Restonによって製造されたHunterLabUltrascanSpectraColorimeterを使用して決定することができる、カラー値L★、a★及びb★を有することができる。カラー決定は、ポリエステルのペレット若しくはプラック又はそれらから射出成形若しくは押出成形された他の品目上で測定された値の平均である。これらは、CIE国際照明学会翻訳のL★a★b★カラーシステムここで、L★は明度座標を表し、a★は赤/緑座標を表し、b★は黄/青座標を表すによって決定される。或る態様に於いて、本発明に於いて有用であるポリエステルについてのb★値は、-10~10よりも小さく、L★値は、50~90であってよい。他の態様に於いて、本発明に於いて有用であるポリエステルについてのb★値は、下記の範囲、即ち、-10~9、-10~8、-10~7、-10~6、-10~5、-10~4、-10~3、-10~2、-5~9、-5~8、-5~7、-5~6、-5~5、-5~4、-5~3、-5~2、0~9、0~8、0~7、0~6、0~5、0~4、0~3、0~2、1~10、1~9、1~8、1~7、1~6、1~5、1~4、1~3及び1~2の1個内に存在してよい。他の態様に於いて、本発明に於いて有用であるポリエステルについてのL★値は、下記の範囲、即ち、50~60、50~70、50~80、50~90、60~70、60~80、60~90、70~80、79~90の1個内に存在してよい。本発明に従って製造された物品は、実質的な有害な収縮又は変形を示すことなく、沸騰水中に浸漬させることができる。従って、本発明は、これらの特性が望まれるブロー成形物品を製造するために適している。本発明に従った物品の例には、容器、ボトル、哺乳瓶、食物容器及び/又は食料品容器;沸騰水殺菌に使用される容器並びにその中で殺菌消毒を行うための容器、例えば幼児ケア殺菌消毒容器等が含まれる。幼児ケア殺菌消毒容器は、幼児ケア製品の家庭内殺菌消毒で使用するために、幼児ケア製品を保持するように構成された容器である。一つの態様に於いて、幼児ケア殺菌消毒容器は、哺乳瓶殺菌消毒容器である。一つの態様に於いて、哺乳瓶及び幼児ケア殺菌消毒容器は、靱性、透明性、耐薬品性、Tg、加水分解安定性及び食洗機安定性から選択される少なくとも1個の追加の特性を有する。本発明に於いて有用なポリマー材料これらに限定されないが、ポリアクリル樹脂例えばPMMA-ポリメタクリル酸メチル、SAN-スチレン-アクリロニトリルコポリマー、ポリスチレン、ポリエステル例えばPEN及びこれらのブレンドを含む、本発明で使用することができる100°C~130°Cの範囲内のTg値を有する種々のポリマー材料が存在する。また、所望の範囲内のTgを与えることができる種々の他のブレンド、例えばポリカーボネート/ポリエステルブレンドが存在する。本発明で使用することができるポリマーの一つの有用な一群は、ポリエステルである。本発明で使用することができるポリエステルの一群には、テレフタル酸、1,4-シクロヘキサンジメタノール及び2,2,4,4-テトラメチル-1,3-シクロブタンジオールから形成されるポリエステルが含まれる。本発明の哺乳瓶に於いて使用することができるポリエステルは、典型的に、実質的に等比率で反応し、それらの対応する残基としてポリエステルポリマーの中に導入される、ジカルボン酸及びジオールから製造することができる。従って本発明の哺乳瓶のポリエステルは、実質的に等モル比率の酸残基100モル及びジオール及び/又は多官能性ヒドロキシル化合物残基100モルを、繰り返し単位の合計モル数が100モルに等しくなるように含有することができる。従って、本開示で与えられるモルパーセントは、酸残基の合計モル数、ジオール残基の合計モル数又は繰り返し単位の合計モル数を基準にすることができる。例えば、全酸残基基準で30モルのイソフタル酸を含有するポリエステルは、このポリエステルが、合計で100モルの酸残基の内30モルのイソフタル酸残基を含有することを意味する。従って、酸残基の各100モルの中に、30モルのイソフタル酸残基が存在する。別の例に於いて、全ジオール残基基準で30モルの2,2,4,4-テトラメチル-1,3-シクロブタンジオールを含有するポリエステルは、このポリエステルが、合計で100モルのジオール残基の内30モルの2,2,4,4-テトラメチル-1,3-シクロブタンジオール残基を含有することを意味する。従って、ジオール残基の各100モルの中に、30モルの2,2,4,4-テトラメチル-1,3-シクロブタンジオール残基が存在する。本発明の他の態様に於いて、本発明に於いて有用であるポリマー材料、例えばポリアクリル、ポリスチレン、ポリエステル、これらのブレンド及びポリカーボネート/ポリエステルブレンドのTgは、下記の範囲の少なくとも一つとすることができる。100~130°C、100~125°C、100~120°C、100~115°C、100~110°C、100~105°C、105~130°C、105~125°C、105~120°C、105~115°C、105~110°C、110~130°C、110~125°C、110~120°C、110~115°C、115~130°C、115~125°C、115~120°C、120~130°C、120~125°C、125~130°C。本発明の他の態様に於いて、本発明に於いて有用であるポリマー材料、例えばポリアクリル、ポリスチレン、ポリエステル、これらのブレンド及びポリカーボネート/ポリエステルブレンドのTgは、下記の範囲の少なくとも一つが含まれる。110~120°C、111~120°C、112~120°C、113~120°C、114~120°C、115~120°C、116~120°C、117~120°C、118~120°C、119~120°C、110~119°C、111~119°C、112~119°C、113~119°C、114~119°C、115~119°C、116~119°C、117~119°C、118~119°C、110~118°C、111~118°C、112~118°C、113~118°C、114~118°C、115~118°C、116~118°C、117~118°C、110~117°C、111~117°C、112~117°C、113~117°C、114~117°C、115~117°C、116~117°C、110~116°C、111~116°C、112~116°C、113~116°C、114~116°C、115~116°C、110~115°C、111~115°C、112~115°C、113~115°C、114~115°C、110~114°C、111~114°C、112~114°C、113~114°C、110~113°C、111~113°C、112~113°C、110~112°C、111~112°C及び110~111°C。本発明の他の態様に於いて、本発明に於いて有用であるポリエステルのためのグリコール成分には、これらに限定するものではないが、下記の範囲の組合せの少なくとも一つとすることができる。10~45モルの2,2,4,4-テトラメチル-1,3-シクロブタンジオール及び55~90モルの1,4-シクロヘキサンジメタノール、10~40モルの2,2,4,4-テトラメチル-1,3-シクロブタンジオール及び60~90モルの1,4-シクロヘキサンジメタノール、10~35モルの2,2,4,4-テトラメチル-1,3-シクロブタンジオール及び65~90モルの1,4-シクロヘキサンジメタノール、10~30モルの2,2,4,4-テトラメチル-1,3-シクロブタンジオール及び70~90モルの1,4-シクロヘキサンジメタノール、10~25モルの2,2,4,4-テトラメチル-1,3-シクロブタンジオール及び75~90モルの1,4-シクロヘキサンジメタノール、10~20モルの2,2,4,4-テトラメチル-1,3-シクロブタンジオール及び80~90モルの1,4-シクロヘキサンジメタノール並びに10~15モルの2,2,4,4-テトラメチル-1,3-シクロブタンジオール及び85~90モルの1,4-シクロヘキサンジメタノール。本発明の他の態様に於いて、本発明に於いて有用であるポリエステルのためのグリコール成分には、これらに限定するものではないが、下記の範囲の組合せの少なくとも一つが含まれる。28~37モルの2,2,4,4-テトラメチル-1,3-シクロブタンジオール及び63~72モルの1,4-シクロヘキサンジメタノール、29~37モルの2,2,4,4-テトラメチル-1,3-シクロブタンジオール及び63~71モルの1,4-シクロヘキサンジメタノール、30~37モルの2,2,4,4-テトラメチル-1,3-シクロブタンジオール及び63~70モルの1,4-シクロヘキサンジメタノール、31~37モルの2,2,4,4-テトラメチル-1,3-シクロブタンジオール及び63~69モルの1,4-シクロヘキサンジメタノール、32~37モルの2,2,4,4-テトラメチル-1,3-シクロブタンジオール及び63~68モルの1,4-シクロヘキサンジメタノール、33~37モルの2,2,4,4-テトラメチル-1,3-シクロブタンジオール及び63~67モルの1,4-シクロヘキサンジメタノール、34~37モルの2,2,4,4-テトラメチル-1,3-シクロブタンジオール及び63~66モルの1,4-シクロヘキサンジメタノール、35~37モルの2,2,4,4-テトラメチル-1,3-シクロブタンジオール及び63~65モルの1,4-シクロヘキサンジメタノール並びに36~37モルの2,2,4,4-テトラメチル-1,3-シクロブタンジオール及び63~64モルの1,4-シクロヘキサンジメタノール。本発明の他の態様に於いて、本発明に於いて有用であるポリエステルのためのグリコール成分には、これらに限定するものではないが、下記の範囲の組合せの少なくとも一つが含まれる。28~36モルの2,2,4,4-テトラメチル-1,3-シクロブタンジオール及び64~72モルの1,4-シクロヘキサンジメタノール、29~36モルの2,2,4,4-テトラメチル-1,3-シクロブタンジオール及び64~71モルの1,4-シクロヘキサンジメタノール、30~36モルの2,2,4,4-テトラメチル-1,3-シクロブタンジオール及び64~70モルの1,4-シクロヘキサンジメタノール、31~36モルの2,2,4,4-テトラメチル-1,3-シクロブタンジオール及び64~69モルの1,4-シクロヘキサンジメタノール、32~36モルの2,2,4,4-テトラメチル-1,3-シクロブタンジオール及び64~68モルの1,4-シクロヘキサンジメタノール、33~36モルの2,2,4,4-テトラメチル-1,3-シクロブタンジオール及び64~67モルの1,4-シクロヘキサンジメタノール、34~36モルの2,2,4,4-テトラメチル-1,3-シクロブタンジオール及び64~66モルの1,4-シクロヘキサンジメタノール並びに35~36モルの2,2,4,4-テトラメチル-1,3-シクロブタンジオール及び64~65モルの1,4-シクロヘキサンジメタノール。本発明の他の態様に於いて、本発明に於いて有用であるポリエステルのためのグリコール成分には、これらに限定するものではないが、下記の範囲の組合せの少なくとも一つが含まれる。28~35モルの2,2,4,4-テトラメチル-1,3-シクロブタンジオール及び65~72モルの1,4-シクロヘキサンジメタノール、29~35モルの2,2,4,4-テトラメチル-1,3-シクロブタンジオール及び65~71モルの1,4-シクロヘキサンジメタノール、30~35モルの2,2,4,4-テトラメチル-1,3-シクロブタンジオール及び65~70モルの1,4-シクロヘキサンジメタノール、31~35モルの2,2,4,4-テトラメチル-1,3-シクロブタンジオール及び65~69モルの1,4-シクロヘキサンジメタノール、32~35モルの2,2,4,4-テトラメチル-1,3-シクロブタンジオール及び65~68モルの1,4-シクロヘキサンジメタノール、33~35モルの2,2,4,4-テトラメチル-1,3-シクロブタンジオール及び65~67モルの1,4-シクロヘキサンジメタノール並びに34~35モルの2,2,4,4-テトラメチル-1,3-シクロブタンジオール及び65~66モルの1,4-シクロヘキサンジメタノール。本発明の他の態様に於いて、本発明に於いて有用であるポリエステルのためのグリコール成分には、これらに限定するものではないが、下記の範囲の組合せの少なくとも一つが含まれる。28~34モルの2,2,4,4-テトラメチル-1,3-シクロブタンジオール及び66~72モルの1,4-シクロヘキサンジメタノール、29~34モルの2,2,4,4-テトラメチル-1,3-シクロブタンジオール及び66~71モルの1,4-シクロヘキサンジメタノール、30~34モルの2,2,4,4-テトラメチル-1,3-シクロブタンジオール及び66~70モルの1,4-シクロヘキサンジメタノール、31~34モルの2,2,4,4-テトラメチル-1,3-シクロブタンジオール及び66~69モルの1,4-シクロヘキサンジメタノール、32~34モルの2,2,4,4-テトラメチル-1,3-シクロブタンジオール及び66~68モルの1,4-シクロヘキサンジメタノール並びに33~34モルの2,2,4,4-テトラメチル-1,3-シクロブタンジオール及び66~67モルの1,4-シクロヘキサンジメタノール。本発明の他の面に於いて、本発明に於いて有用であるポリエステルのためのグリコール成分には、これらに限定するものではないが、下記の範囲の組合せの少なくとも一つが含まれる。28~33モルの2,2,4,4-テトラメチル-1,3-シクロブタンジオール及び67~72モルの1,4-シクロヘキサンジメタノール、29~33モルの2,2,4,4-テトラメチル-1,3-シクロブタンジオール及び67~71モルの1,4-シクロヘキサンジメタノール、30~33モルの2,2,4,4-テトラメチル-1,3-シクロブタンジオール及び67~70モルの1,4-シクロヘキサンジメタノール、31~33モルの2,2,4,4-テトラメチル-1,3-シクロブタンジオール及び67~69モルの1,4-シクロヘキサンジメタノール並びに32~33モルの2,2,4,4-テトラメチル-1,3-シクロブタンジオール及び67~68モルの1,4-シクロヘキサンジメタノール。本発明の他の面に於いて、本発明に於いて有用であるポリエステルのためのグリコール成分には、これらに限定するものではないが、下記の範囲の組合せの少なくとも一つが含まれる。28~32モルの2,2,4,4-テトラメチル-1,3-シクロブタンジオール及び68~72モルの1,4-シクロヘキサンジメタノール、29~32モルの2,2,4,4-テトラメチル-1,3-シクロブタンジオール及び68~71モルの1,4-シクロヘキサンジメタノール、30~32モルの2,2,4,4-テトラメチル-1,3-シクロブタンジオール及び68~70モルの1,4-シクロヘキサンジメタノール並びに31~32モルの2,2,4,4-テトラメチル-1,3-シクロブタンジオール及び68~69モルの1,4-シクロヘキサンジメタノール。本発明の他の態様に於いて、本発明に於いて有用であるポリエステルのためのグリコール成分には、これらに限定するものではないが、下記の範囲の組合せの少なくとも一つが含まれる。28~31モルの2,2,4,4-テトラメチル-1,3-シクロブタンジオール及び69~72モルの1,4-シクロヘキサンジメタノール、29~31モルの2,2,4,4-テトラメチル-1,3-シクロブタンジオール及び69~71モルの1,4-シクロヘキサンジメタノール並びに30~31モルの2,2,4,4-テトラメチル-1,3-シクロブタンジオール及び69~70モルの1,4-シクロヘキサンジメタノール。本発明の他の態様に於いて、本発明に於いて有用であるポリエステルのためのグリコール成分には、これらに限定するものではないが、下記の範囲の組合せの少なくとも一つが含まれる。28~30モルの2,2,4,4-テトラメチル-1,3-シクロブタンジオール及び70~72モルの1,4-シクロヘキサンジメタノール、29~30モルの2,2,4,4-テトラメチル-1,3-シクロブタンジオール及び70~71モルの1,4-シクロヘキサンジメタノール並びに28~29モルの2,2,4,4-テトラメチル-1,3-シクロブタンジオール及び71~72モルの1,4-シクロヘキサンジメタノール。本発明の或る態様について、本発明に於いて有用であるポリエステルは、60/40重量/重量フェノール/テトラクロロエタン中0.5g/100mLの濃度で25°Cで決定したとき、下記のインヘレント粘度の少なくとも一つを示すことができる。0.45~1.2dL/g、0.45~1.1dL/g、0.45~1dL/g、0.45~0.98dL/g、0.45~0.95dL/g、0.45~0.90dL/g、0.45~0.85dL/g、0.45~0.80dL/g、0.45~0.75dL/g、0.45~0.75dL/gよりも小さい、0.45~0.72dL/g、0.45~0.70dL/g、0.45~0.70dL/gよりも小さい、0.45~0.68dL/g、0.45~0.68dL/gよりも小さい、0.45~0.65dL/g、0.50~1.2dL/g、0.50~1.1dL/g、0.50~1dL/g、0.50~1dL/gよりも小さい、0.50~0.98dL/g、0.50~0.95dL/g、0.50~0.90dL/g、0.50~0.85dL/g、0.50~0.80dL/g、0.50~0.75dL/g、0.50~0.75dL/gよりも小さい、0.50~0.72dL/g、0.50~0.70dL/g、0.50~0.70dL/gよりも小さい、0.50~0.68dL/g、0.50~0.68dL/gよりも小さい、0.50~0.65dL/g、0.55~1.2dL/g、0.55~1.1dL/g、0.55~1dL/g、0.55~1dL/gよりも小さい、0.55~0.98dL/g、0.55~0.95dL/g、0.55~0.90dL/g、0.55~0.85dL/g、0.55~0.80dL/g、0.55~0.75dL/g、0.55~0.75dL/gよりも小さい、0.55~0.72dL/g、0.55~0.70dL/g、0.55~0.70dL/gよりも小さい、0.55~0.68dL/g、0.55~0.68dL/gよりも小さい、0.55~0.65dL/g、0.58~1.2dL/g、0.58~1.1dL/g、0.58~1dL/g、0.58~1dL/gよりも小さい、0.58~0.98dL/g、0.58~0.95dL/g、0.58~0.90dL/g、0.58~0.85dL/g、0.58~0.80dL/g、0.58~0.75dL/g、0.58~0.75dL/gよりも小さい、0.58~0.72dL/g、0.58~0.70dL/g、0.58~0.70dL/gよりも小さい、0.58~0.68dL/g、0.58~0.68dL/gよりも小さい、0.58~0.65dL/g、0.60~1.2dL/g、0.60~1.1dL/g、0.60~1dL/g、0.60~1dL/gよりも小さい、0.60~0.98dL/g、0.60~0.95dL/g、0.60~0.90dL/g、0.60~0.85dL/g、0.60~0.80dL/g、0.60~0.75dL/g、0.60~0.75dL/gよりも小さい、0.60~0.72dL/g、0.60~0.70dL/g、0.60~0.70dL/gよりも小さい、0.60~0.68dL/g、0.60~0.68dL/gよりも小さい、0.60~0.65dL/g、0.65~1.2dL/g、0.65~1.1dL/g、0.65~1dL/g、0.65~1dL/gよりも小さい、0.65~0.98dL/g、0.65~0.95dL/g、0.65~0.90dL/g、0.65~0.85dL/g、0.65~0.80dL/g、0.65~0.75dL/g、0.65~0.75dL/gよりも小さい、0.65~0.72dL/g、0.65~0.70dL/g、0.65~0.70dL/gよりも小さい、0.68~1.2dL/g、0.68~1.1dL/g、0.68~1dL/g、0.68~1dL/gよりも小さい、0.68~0.98dL/g、0.68~0.95dL/g、0.68~0.90dL/g、0.68~0.85dL/g、0.68~0.80dL/g、0.68~0.75dL/g、0.68~0.75dL/gよりも小さい、0.68~0.72dL/g、0.76dL/gよりも大きい~1.2dL/g、0.76dL/gよりも大きい~1.1dL/g、0.76dL/gよりも大きい~1dL/g、0.76dL/gよりも大きい~1dL/gよりも小さい、0.76dL/gよりも大きい~0.98dl/g、0.76dL/gよりも大きい~0.95dL/g、0.76dL/gよりも大きい~0.90dL/g、0.80dL/gよりも大きい~1.2dL/g、0.80dL/gよりも大きい~1.1dL/g、0.80dL/gよりも大きい~1dL/g、0.80dL/gよりも大きい~1dL/gよりも小さい、0.80dL/gよりも大きい~1.2dL/g、0.80dL/gよりも大きい~0.98dL/g、0.80dL/gよりも大きい~0.95dL/g、0.80dL/gよりも大きい~0.90dL/g。本発明の或る態様について、本発明に於いて有用であるポリエステルは、60/40重量/重量フェノール/テトラクロロエタン中0.5g/100mLの濃度で25°Cで決定したとき、下記のインヘレント粘度の少なくとも一つを示すことができる。0.58~0.70dL/g、0.58~0.69dL/g、0.58~0.68dL/g、0.58~0.67dL/g、0.58~0.66dL/g、0.58~0.65dL/g、0.58~0.64dL/g、0.58~0.63dL/g、0.58~0.62dL/g、0.58~0.61dL/g、0.58~0.60dL/g、0.58~0.59dL/g、0.59~0.70dL/g、0.59~0.69dL/g、0.59~0.68dL/g、0.59~0.67dL/g、0.59~0.66dL/g、0.59~0.65dL/g、0.59~0.64dL/g、0.59~0.63dL/g、0.59~0.62dL/g、0.59~0.61dL/g、0.59~0.60dL/g、0.60~0.70dL/g、0.60~0.69dL/g、0.60~0.68dL/g、0.60~0.67dL/g、0.60~0.66dL/g、0.60~0.65dL/g、0.60~0.64dL/g、0.60~0.63dL/g、0.60~0.62dL/g、0.60~0.61dL/g、0.61~0.70dL/g、0.61~0.69dL/g、0.61~0.68dL/g、0.61~0.67dL/g、0.61~0.66dL/g、0.61~0.65dL/g、0.61~0.64dL/g、0.61~0.63dL/g、0.61~0.62dL/g、0.62~0.70dL/g、0.62~0.69dL/g、0.62~0.68dL/g、0.62~0.67dL/g、0.62~0.66dL/g、0.62~0.65dL/g、0.62~0.64dL/g、0.62~0.63dL/g、0.63~0.70dL/g、0.63~0.69dL/g、0.63~0.68dL/g、0.63~0.67dL/g、0.63~0.66dL/g、0.63~0.65dL/g、0.63~0.64dL/g、0.64~0.70dL/g、0.64~0.69dL/g、0.64~0.68dL/g、0.64~0.67dL/g、0.64~0.66dL/g、0.64~0.65dL/g、0.65~0.70dL/g、0.65~0.69dL/g、0.65~0.68dL/g、0.65~0.67dL/g、0.65~0.66dL/g、0.66~0.70dL/g、0.66~0.69dL/g、0.66~0.68dL/g、0.66~0.67dL/g、0.67~0.70dL/g、0.67~0.69dL/g、0.67~0.68dL/g、0.68~0.70dL/g、0.68~0.69dL/g及び0.69~0.70dL/g。本発明の哺乳瓶に於いて有用である組成物は、他の方法で記載されない限り、本明細書中に記載されたインヘレント粘度範囲の少なくとも1個及び本明細書中に記載された組成物についてのモノマー範囲の少なくとも1個を有することができる。また、本発明の哺乳瓶に於いて有用である組成物は、他の方法で記載されない限り、本明細書中に記載されたTg範囲の少なくとも1個及び本明細書中に記載された組成物についてのモノマー範囲の少なくとも1個を有することができる。また、本発明の哺乳瓶に於いて有用である組成物は、他の方法で記載されない限り、本明細書中に記載されたインヘレント粘度範囲の少なくとも1個、本明細書中に記載されたTg範囲の少なくとも1個及び本明細書中に記載された組成物についてのモノマー範囲の少なくとも1個を有することができる。本発明の一つの面に於いて、本発明の哺乳瓶に於いて有用である或るポリエステルに於いて有用であるシス-2,2,4,4-テトラメチル-1,3-シクロブタンジオールのモルは、50モルよりも大きい若しくは55モルよりも大きいシス-2,2,4,4-テトラメチル-1,3-シクロブタンジオール又は70モルよりも大きいシス-2,2,4,4-テトラメチル-1,3-シクロブタンジオールここで、シス-2,2,4,4-テトラメチル-1,3-シクロブタンジオール及びトランス-2,2,4,4-テトラメチル-1,3-シクロブタンジオールの合計モルは、合計100モルに等しいである。本発明の別の面に於いて、本発明の哺乳瓶に於いて有用であるシス-2,2,4,4-テトラメチル-1,3-シクロブタンジオールのモルは、50モルである。本発明の別の面に於いて、本発明の哺乳瓶に於いて有用であるシス-2,2,4,4-テトラメチル-1,3-シクロブタンジオールのモルは、40~70モルである。或る態様に於いて、テレフタル酸若しくはそのエステル、例えばテレフタル酸ジメチル又はテレフタル酸残基とそのエステルとの混合物は、本発明のボトルに於いて有用であるポリエステルを形成するために使用されるジカルボン酸成分の一部又は全部を構成することができる。或る態様に於いて、テレフタル酸残基は、本発明のボトルに於いて有用であるポリエステルを形成するために使用されるジカルボン酸成分の一部又は全部を、少なくとも70モル、例えば、少なくとも80モル、少なくとも90モル、少なくとも95モル、少なくとも99モル又は100モルさえもの濃度で、構成することができる。或る態様に於いて、本発明の哺乳瓶に於いて有用であるより高い衝撃強度のポリエステルを製造するために、より高い量のテレフタル酸を使用することができる。この開示の目的のために、用語テレフタル酸及びテレフタル酸ジメチルは、本明細書に於いて互換可能に使用される。一つの態様に於いて、テレフタル酸ジメチルは、本発明に於いて有用であるポリエステルを形成するために使用されるジカルボン酸成分の一部又は全部である。全ての態様に於いて、70~100モル若しくは80~100モル若しくは90~100モル若しくは99~100モルの範囲又は100モルのテレフタル酸及び/若しくはテレフタル酸ジメチル並びに/又はこれらの混合物を使用することができる。テレフタル酸に加えて、本発明に於いて有用であるポリエステルのジカルボン酸成分は、30モル以下、20モル以下、10モル以下、5モル以下又は1モル以下の、1種又はそれ以上の変性芳香族ジカルボン酸からなっていてよい。更に別の態様は、0モルの変性芳香族ジカルボン酸を含有する。従って、存在する場合に、1種又はそれ以上の変性芳香族ジカルボン酸の量は、例えば、0.01~30モル、0.01~20モル、0.01~10モル、0.01~5モル及び0.01~1モルを含む、これらの先行する終点値の何れかからの範囲であってよいことが意図される。一つの態様に於いて、本発明に於いて使用することができる変性芳香族ジカルボン酸には、これらに限定するものではないが、炭素数20以下であり、線状、パラ配位又は対称であってよいものが含まれる。本発明に於いて使用することができる変性芳香族ジカルボン酸の例には、これらに限定するものではないが、イソフタル酸、4,4′-ビフェニルジカルボン酸、1,4-、1,5-、2,6-、2,7-ナフタレンジカルボン酸及びトランス-4,4′-スチルベンジカルボン酸並びにこれらのエステルが含まれる。一つの態様に於いて、この変性芳香族ジカルボン酸はイソフタル酸である。別の態様に於いて、この変性芳香族ジカルボン酸はナフタレンジカルボン酸である。更に別の態様に於いて、この変性芳香族ジカルボン酸はトランス-4,4′-スチルベンジカルボン酸である。本発明の哺乳瓶に於いて有用であるポリエステルのカルボン酸成分は、更に、10モル以下の、例えば5モル以下又は1モル以下の、1種又はそれ以上の炭素数2~16の脂肪族ジカルボン酸、例えばマロン酸、コハク酸、グルタル酸、アジピン酸、ピメリン酸、スベリン酸、アゼライン酸及びドデカンジオンジカルボン酸によって、更に変性することができる。或る態様は、また、0.01モル又はそれ以上、例えば0.1モル又はそれ以上、1モル又はそれ以上、5モル又はそれ以上又は10モル又はそれ以上の、1種又はそれ以上の変性脂肪族ジカルボン酸からなっていてよい。更に別の態様は、0モルの変性脂肪族ジカルボン酸を含有する。従って、存在する場合に、1種又はそれ以上の変性脂肪族ジカルボン酸の量は、例えば0.01~10モル及び0.1~10モルを含む、これらの先行する終点値の何れかからの範囲であってよいことが意図される。ジカルボン酸の合計モルは、100モルである。テレフタル酸のエステル並びに他の変性ジカルボン酸又はこれらの対応するエステル及び/若しくは塩を、ジカルボン酸の代わりに使用することができる。ジカルボン酸エステルの適切な例には、これらに限定するものではないが、ジメチル、ジエチル、ジプロピル、ジイソプロピル、ジブチル及びジフェニルエステルが含まれる。一つの態様に於いて、このエステルは、下記のもの、即ち、メチル、エチル、プロピル、イソプロピル及びフェニルエステルの少なくとも1種から選択される。一つの態様に於いて、テレフタル酸を出発材料として使用することができる。別の態様に於いて、テレフタル酸ジメチルを出発材料として使用することができる。更に別の態様に於いて、テレフタル酸とテレフタル酸ジメチルとの混合物を、出発材料として及び/又は中間材料として使用することができる。1,4-シクロヘキサンジメタノールは、シス、トランス又は例えば60:40~40:60のシス/トランス比のこれらの混合物であってよい。別の態様に於いて、トランス-1,4-シクロヘキサンジメタノールは、60~80モルの量で存在してよい。別の態様に於いて、トランス-1,4-シクロヘキサンジメタノールは70モルの量で存在してよく、シス-1,4-シクロヘキサンジメタノールは30モルの量で存在してよい。本発明の哺乳瓶に於いて有用であるポリエステル組成物のポリエステル部分のグリコール成分には、25モル又はそれ以下の、2,2,4,4-テトラメチル-1,3-シクロブタンジオール又は1,4-シクロヘキサンジメタノールではない1種又はそれ以上の変性グリコールが含有されていてよく、一つの態様に於いて、本発明の哺乳瓶に於いて有用であるポリエステルには、15モルよりも少ない1種又はそれ以上の変性グリコールが含有されていてよい。別の態様に於いて、本発明の哺乳瓶に於いて有用であるポリエステルには、10モル又はそれ以下の1種又はそれ以上の変性グリコールが含有されていてよい。別の態様に於いて、本発明の哺乳瓶に於いて有用であるポリエステルには、5モル又はそれ以下の1種又はそれ以上の変性グリコールが含有されていてよい。別の態様に於いて、本発明の哺乳瓶に於いて有用であるポリエステルには、3モル又はそれ以下の1種又はそれ以上の変性グリコールが含有されていてよい。別の態様に於いて、本発明の哺乳瓶に於いて有用であるポリエステルには、0モルの変性グリコールが含有されていてよい。或る態様には、また、0.01モル又はそれ以上、例えば0.1モル又はそれ以上、1モル又はそれ以上、5モル又はそれ以上又は10モル又はそれ以上の、1種又はそれ以上の変性グリコールが含有されていてよい。従って、存在する場合に、1種又はそれ以上の変性グリコールの量は、例えば0.01~15モル及び0.1~10モルを含む、これらの先行する終点値の何れかからの範囲であってよいことが意図される。本発明の哺乳瓶に於いて有用であるポリエステルに於いて有用である変性グリコールは、2,2,4,4-テトラメチル-1,3-シクロブタンジオール及び1,4-シクロヘキサンジメタノール以外のジオールを指し、2~16個の炭素原子を含有することができる。適切な変性グリコールの例には、これらに限定されないが、エチレングリコール、1,2-プロパンジオール、1,3-プロパンジオール、ネオペンチルグリコール、1,4-ブタンジオール、1,5-ペンタンジオール、1,6-ヘキサンジオール、p-キシレングリコール又はこれらの混合物が含まれる。一つの態様に於いて、この変性グリコールはエチレングリコールである。別の態様に於いて、この変性グリコールには、これらに限定されないが、1,3-プロパンジオール及び1,4-ブタンジオールが含まれる。別の態様に於いて、エチレングリコールは変性ジオールとして除外される。別の態様に於いて、1,3-プロパンジオール及び1,4-ブタンジオールは変性ジオールとして除外される。別の態様に於いて、2,2-ジメチル-1,3-プロパンジオールは変性ジオールとして除外される。本発明の哺乳瓶に於いて有用であるポリエステル組成物に於いて有用であるポリエステル及び/又は或るポリエステル/ポリカーボネートブレンドは、それぞれジオール又は二酸残基の合計モル基準で、0~10モル、例えば0.01~5、0.01~1モル、0.05~5モル、0.05~1モル又は0.1~0.7モルの、3個又はそれ以上のカルボキシル置換基、ヒドロキシル置換基又はこれらの組合せを有する、本明細書に於いて分岐剤としても参照される分岐モノマーの1種又はそれ以上の残基を含有していてよい。或る態様に於いて、分岐モノマー又は分岐剤は、ポリエステルの重合の前及び/又は間及び/又は後に添加することができる。従って、本発明の哺乳瓶に於いて有用であるポリエステル群は、線状又は分枝状であってよい。このポリカーボネートもまた、線状又は分枝状であってよい。或る態様に於いて、分岐モノマー又は分岐剤は、ポリカーボネートの重合の前及び/又は間及び/又は後に添加することができる。分岐モノマーの例には、これらに限定されないが、多官能性酸又は多官能性アルコール、例えばトリメリット酸、トリメリット酸無水物、ピロメリット酸二無水物、トリメチロールプロパン、グリセロール、ペンタエリトリトール、クエン酸、酒石酸、3-ヒドロキシグルタル酸等が含まれる。一つの態様に於いて、分岐モノマー残基は、0.1~0.7モルの、下記のもの、即ち、トリメリット酸無水物、ピロメリット酸二無水物、グリセロール、ソルビトール、1,2,6-ヘキサントリオール、ペンタエリスリトール、トリメチロールエタン及び/又はトリメシン酸の少なくとも1種から選択された1種又はそれ以上の残基からなっていてよい。この分岐モノマーは、例えば米国特許第5,654,347号明細書及び米国特許第5,696,176号明細書これらの分岐モノマーに関する開示を参照して本明細書に含めるに記載されているように、コンセントレートの形で、ポリエステル反応混合物に添加するか又はポリエステルとブレンドすることができる。一つの面に於いて、本発明の哺乳瓶に於いて有用であるポリエステルは、1,3-プロパンジオール又は1,4-ブタンジオールを単独で又は組合せて使用しないで製造される。他の態様に於いて、1,3-プロパンジオール又は1,4-ブタンジオールは、単独で又は組合せて、本発明のポリエステルを製造する際に使用することができる。一つの面に於いて、本発明の哺乳瓶に於いて有用であるポリエステルは分岐剤を含有しないか又はその代わりに、少なくとも1種の分岐剤が、ポリエステルの重合の前若しくは間に添加される。一つの面に於いて、本発明の哺乳瓶に於いて有用であるポリエステルは、それが添加される方法又は順序に関係なく、少なくとも1種の分岐剤を含有する。一つの面に於いて、本発明の哺乳瓶に於いて有用であるポリエステル組成物はポリカーボネートを含有する。一つの面に於いて、本発明の哺乳瓶に於いて有用であるポリエステル組成物はポリカーボネートを含有しない。一つの面に於いて、本発明の哺乳瓶に於いて有用であるポリエステル組成物は、ポリカーボネートを実質的に含有しない。一つの面に於いて、本発明の哺乳瓶に於いて有用であるポリエステル組成物は、15重量よりも少ないポリカーボネートを含有する。一つの面に於いて、本発明の哺乳瓶に於いて有用であるポリエステル組成物は、10重量よりも少ないポリカーボネートを含有する。一つの面に於いて、本発明の哺乳瓶に於いて有用であるポリエステルは、0.01~15未満モルのエチレングリコール残基又は0.01~10未満モルのエチレングリコール残基を含有する。一つの面に於いて、本発明の哺乳瓶に於いて有用であるポリエステルは、エチレングリコールを含有しない。一つの面に於いて、本発明の哺乳瓶に於いて有用であるポリエステルは、エチレングリコールを実質的に含有しない。一つの面に於いて、本発明の哺乳瓶に於いて有用であるポリエステル組成物は、少なくとも1種の熱安定剤及び/又はその反応生成物を含有する。更に、本発明の哺乳瓶に於いて有用であるポリマー材料及びブレンドは、組成物全体の0.01~25重量の、一般的な添加剤、例えば着色剤、染料、離型剤、難燃剤、可塑剤、核生成剤、安定剤これらに限定するものではないが、UV安定剤、熱安定剤及び/又はこれらの反応生成物を含む、充填剤並びに耐衝撃性改良剤を含有することができる。当前記技術分野に於いて公知であり、本発明に於いて有用である典型的な市販の耐衝撃性改良剤の例には、これらに限定するものではないが、エチレン/プロピレンターポリマー、官能化ポリオレフィン、例えばアクリル酸メチル及び/又はメタクリル酸グリシジルを含有するもの、スチレン系ブロックコポリマー耐衝撃性改良剤並びに種々のアクリル系コア/シェル型耐衝撃性改良剤が含まれる。このような添加剤の残基も、ポリエステル組成物の一部として意図される。本発明の哺乳瓶に於いて有用であるポリエステルは、少なくとも1種の連鎖延長剤を含有することができる。適切な連鎖延長剤には、これらに限定するものではないが、多官能性これらに限定するものではないが、二官能性を含むイソシアネート、多官能性エポキシド例えばエポキシル化ノボラックを含む及びフェノキシ樹脂が含まれる。或る態様に於いて、連鎖延長剤は、重合方法の終点で又は重合方法の後に添加することができる。重合方法の後で添加する場合、連鎖延長剤は、配合によって又は二次加工方法、例えば射出成形若しくは押出の間の添加によって含有させることができる。使用される連鎖延長剤の量は、使用される特定のモノマー組成物及び所望される物理的特性に依存して変えることができるが、一般的に、ポリエステルの全重量基準で、0.1重量~10重量、例えば、0.1~5重量である。熱安定剤は、ポリエステル製造の間及び/又は重合後のポリエステルを安定化させる化合物であり、これらに限定するものではないが、リン酸、亜リン酸、ホスホン酸、ホスフィン酸、亜ホスホン酸並びにこれらの種々のエステル及び塩これらに限定するものではないを含むリン化合物を含む。これらは、本発明の哺乳瓶に於いて有用であるポリエステル組成物中に存在することができる。これらのエステルは、アルキル、分枝状アルキル、置換アルキル、二官能性アルキル、アルキルエーテル、アリール及び置換アリールであってよい。一つの態様に於いて、特定のリン化合物中に存在するエステル基の数は、ゼロから、使用される熱安定剤上に存在するヒドロキシル基の数に基づいて許容される最大値まで変化し得る。用語熱安定剤は、これらの反応生成物群を含めるように意図される。本発明の熱安定剤に関連して使用されるとき用語反応生成物は、熱安定剤とポリエステルを製造する際に使用されるモノマーの何れかとの間の重縮合又はエステル化反応の全ての生成物及び触媒と任意の他の種類の添加剤との間の重縮合又はエステル化反応の生成物を指す。一つの態様に於いて、熱安定剤は、前記のリン系化合物ここで、酸素又はリン原子に結合されているこの酸化合物の水素原子の1個又はそれ以上は、アルキル、分枝状アルキル、置換アルキル、アルキルエーテル、置換アルキルエーテル、アルキル-アリール、アルキル置換アリール、アリール、置換アリール及びこれらの混合物によって置換されているの何れであってもよい。別の態様に於いて、熱安定剤は、これらに限定するものではないが、前記の化合物ここで、この化合物の酸素原子に結合されている水素原子の少なくとも1個は、金属イオン又はアンモニウムイオンによって置換されているを含む。一つの態様に於いて、熱安定剤には、これらに限定されないが、リン酸、亜リン酸、ホスフィン酸、ホスホン酸、亜ホスホン酸のアルキル、アリール又は混合アルキルアリールエステル又は部分エステルが含まれる。このアルキル又はアリール基には、1個又はそれ以上の置換基が含有されていてよい。一つの面に於いて、このリン化合物は、置換又は非置換のアルキルリン酸エステル、置換又は非置換のアリールリン酸エステル、置換又は非置換の混合アルキルアリールリン酸エステル、ジホスファイト、リン酸の塩、ホスフィンオキシド及び混合アリールアルキルホスファイト、これらの反応生成物並びにこれらの混合物の少なくとも1種から選択された少なくとも1種の熱安定剤を含む。リン酸エステルには、リン酸が完全にエステル化されているか又は部分的にのみエステル化されているエステルが含まれる。一つの態様に於いて、例えば熱安定剤には少なくとも1種のリン酸エステルが含まれてよい。別の態様に於いて、本発明に於いて有用であるリン酸エステルには、これらに限定されないが、アルキルリン酸エステル、アリールリン酸エステル、混合アルキルアリールリン酸エステル及び/又はこれらの混合物が含まれてよい。或る態様に於いて、本発明に於いて有用であるリン酸エステルは、含まれるリン酸エステル上の基が、アルキル、アルコキシアルキル、フェニル又は置換フェニル基であるものである。これらのリン酸エステルは、一般的に、本明細書に於いて、アルキル及び/又はアリールリン酸エステルとして参照される。或る好ましい態様には、リン酸トリアルキル、リン酸トリアリール、リン酸アルキルジアリール、リン酸ジアルキルアリール及びこのようなリン酸エステルの混合物ここで、アルキル基は、好ましくは炭素数2~12のものであり、アリール基は好ましくはフェニルであるが含まれる。一つの態様に於いて、本発明に於ける熱安定剤として有用であるリン酸エステルには、これらに限定するものではないが、下記のもの、即ち、リン酸トリアルキル、リン酸トリアリール、リン酸アルキルジアリール及びリン酸混合アルキルアリールの少なくとも1種が含まれる。一つの態様に於いて、本発明に於ける熱安定剤として有用であるリン酸エステルには、これらに限定するものではないが、下記のもの、即ちリン酸トリアリール、リン酸アルキルジアリール及びリン酸混合アルキルアリールの少なくとも1種が含まれる。一つの態様に於いて、本発明に於ける熱安定剤として有用であるリン酸エステルには、これらに限定するものではないが、下記のもの、即ちリン酸トリアリール及びリン酸混合アルキルアリールの少なくとも1種が含まれる。一つの態様に於いて、少なくとも1種の熱安定剤は、これらに限定するものではないが、リン酸トリアリール、例えばリン酸トリフェニルを含む。一つの態様に於いて、少なくとも1種の熱安定剤は、これらに限定するものではないが、MerpolAを含む。これらのボトルには、これらに限定するものではないが、射出ブロー成形ボトル、射出延伸ブロー成形ボトル、押出ブロー成形ボトル及び押出延伸ブロー成形ボトルが含まれる。本発明の方法には、これらに限定するものではないが、押出ブロー成形、押出延伸ブロー成形、射出ブロー成形及び射出延伸ブロー成形を含む、当前記技術分野で公知の任意のブロー成形方法が含まれる。本発明は、当前記技術分野で公知の任意の射出ブロー成形製造方法を含むことを意図する。これらに限定されないけれども、射出ブロー成形IBM製造方法の典型的な説明には、1往復スクリュー式押出機内で樹脂を溶融すること、2溶融樹脂を射出成形用金型の中に射出して、一端で閉じられた部分的に冷却されたチューブ即ちプレフォームを形成すること、3このプレフォームを、プレフォームを取り囲む所望の仕上げ形状を有するブロー成形用金型の中に移動し、プレフォームを取り囲んでブロー成形用金型を閉じること、4空気をプレフォームの中に吹き込み、金型を充満するまでプレフォームを延伸し、膨張させること、5成形された物品を冷却すること、6この物品を金型から突き出すことが含まれる。本発明は、当前記技術分野で公知の任意の射出延伸ブロー成形製造方法を含むことを意図する。これらに限定するものではないが、射出延伸ブロー成形ISBM製造方法の典型的な説明には、1往復スクリュー式押出機内で樹脂を溶融すること、2溶融樹脂を射出成形用金型の中に射出して、一端で閉じられた部分的に冷却されたチューブ即ち、プレフォームを形成すること、3このプレフォームを、プレフォームを取り囲む所望の仕上げ形状を有するブロー成形用金型の中に移動し、プレフォームを取り囲んでブロー成形用金型を閉じること、4内部延伸ロッドを使用してプレフォームを延伸し、空気をプレフォームの中に吹き込み、金型を充満するまでプレフォームを延伸し、膨張させること、5成形された物品を冷却すること、6この物品を金型から突き出すことが含まれる。本発明は、当前記技術分野で公知の任意の押出ブロー成形製造方法を含むことを意図する。これらに限定するものではないが、押出ブロー成形製造方法の典型的な説明には、1押出機内で樹脂を溶融すること、2溶融樹脂をダイに通して押し出して、溶融ポリマーのチューブ即ちパリソンを形成すること、3このパリソンを取り囲んで所望の仕上げ形状を有する金型をクランプすること、4空気をパリソンの中に吹き込み、金型を充満するまで押出物を延伸し、膨張させること、5成形された物品を冷却すること、6この物品を金型から突き出すこと及び7この物品から、過剰のプラスチック通常、ばりとして参照されるを除去することが含まれる。本発明は、また、これらに限定するものではないが、容器、ボトル及び哺乳瓶を含む、本発明の方法を使用して製造された全てのブロー成形物品を含むことを意図する。下記の実施例は、更に、本発明のボトル及び物品を如何にして製造し、評価するかを例示し、本発明の純粋に代表的なものであることを意図し、本発明の範囲を限定することを意図しない。他の方法で示さない限り、部は重量部であり、温度はセルシウス度°C又は室温であり、そして圧力は大気圧付近である。本発明の目的のために、用語wtは重量を意味する。ポリエステルのインヘレント粘度I.V.は、60/40重量/重量フェノール/テトラクロロエタン中で、0.5g/100mLの濃度で25°Cで決定した。他の方法で記載しない限り、ガラス転移温度Tgは、ASTMD3418に従って、ThermalAnalystInstrumentsからのTADSC2920機器を使用して、20C/分の走査速度で決定した。測定されるサンプルは、その融点よりも上に加熱し、走査の前に急冷しなくてはならない。ここで使用されるポリエステル組成物のグリコール含有量及びシス/トランス比は、プロトン核磁気共鳴NMR分光学によって決定した。全てのNMRスペクトルは、ポリマーのためにクロロホルム-トリフルオロ酢酸70-30体積/体積を使用し又はオリゴマーサンプルのために、ロックのために添加した重水素化したクロロホルムを含有する60/40重量/重量フェノール/テトラクロロエタンを使用して、JEOLEclipsePlus600MHz核磁気共鳴分光計で記録した。2,2,4,4-テトラメチル-1,3-シクロブタンジオールTMCD共鳴についてのピーク帰属assignmentは、モデルの、2,2,4,4-テトラメチル-1,3-シクロブタンジオールのモノ-及びジ安息香酸エステルに対する比較によって行った。これらのモデル化合物は、ポリマー及びオリゴマーに於いて見出される共鳴位置に密接に近似している。異なったTgを有する数種の材料を、この研究で評価した。材料Aは、BayerMakrolonポリカーボネートであった。この材料のTgは、DSCにより146°Cであると測定された。材料Bは、NMRにより、100のテレフタル酸、49のCHDM及び51のTMCDを含有すると測定された組成物であった。TMCDのシスは54であった。このこの材料のTgは、DSCにより132°Cであると測定された。この組成物のIVは0.57dL/gであった。材料Cは、NMRにより、100のテレフタル酸、67のCHDM及び33のTMCDを含有すると測定された組成物であった。TMCDのシスは52であった。このこの材料のTgは、DSCにより115°Cであると測定された。この組成物のIVは0.63dL/gであった。材料Dは、NMRにより、100のテレフタル酸、77のCHDM及び23のTMCDを含有すると測定された組成物であった。TMCDのシスは56であった。このこの材料のTgは、DSCにより110°Cであると測定された。この組成物のIVは0.71dL/gであった。材料Eは、NMRにより、100のテレフタル酸、65のCHDM及び35のTMCDを含有すると測定された組成物であった。TMCDのシスは56であった。このこの材料のTgは、DSCにより110°Cであると測定された。この組成物のIVは0.71dL/gであった。比較例1~9及び実施例1~8に於いて製造されたボトルは、再加熱ブロー成形方法によって製造した。プレフォームを、最初に、CincinnatiMilacron150トン、6オンス射出成形機で、285°Cの溶融温度で射出成形した。金型温度は27°Cであり、サイクル時間は55秒であった。数日後に、これらのプレフォームを、研究所スケール単一ボトル再加熱ブロー成形装置でボトルにブロー成形した。プレフォームを、赤外線ランプによって、下記の実施例に記載した温度まで再加熱した。プレフォーム温度は、0.96で設定したその輻射率を有する赤外高温計によって測定した。加熱したプレフォームをブロー成形ステーションに移動させ、16秒間ソーキングし、次いで50psiの空気圧を使用してブロー成形した。この研究に於いて、下記のプレフォーム及びボトルの組合せを使用した。W-長さ150mm及び直径29mmのプレフォームを、長さ180mm及び直径73mmのボトルにブロー成形して、3.1の延伸比を与えた。X-長さ178mm及び直径32mmのプレフォームを、長さ180mm及び直径73mmのボトルにブロー成形して、2.3の延伸比を与えた。Y-長さ150mm及び直径29mmのプレフォームを、長さ160mm及び直径44mmのボトルにブロー成形して、1.6の延伸比を与えた。Z-長さ150mm及び直径29mmのプレフォームを、長さ160mmで38mmの内接直径を有する六角形断面を有するボトルにブロー成形して、1.45の延伸比を与えた。製造1日後に、ブロー成形したボトルを沸騰水中に1時間浸漬して、収縮率を測定した。沸騰水の温度は、98.5°Cであると測定された。ボトルの体積は、浸漬の前及び後の両方で測定した。収縮率は、浸漬前の体積から浸漬後の体積を差し引き、浸漬前の体積によって割ることによって計算した。5以下の収縮率値が許容できると考えることができる。屈折率値は、ボトル側壁をボトルから切断した後、それら上で測定した。屈折率は、MetriconPrismCouplerを使用して測定した。次いで、複屈折を下記の式:式中、Δnは複屈折であり、TEは、軸次元で測定した屈折率であり、TEPは、フープ次元で測定した屈折率であり、TMは、厚さ次元で測定した屈折率であるから計算した。複屈折は、ユートガーeutgerボトルY又はプレフォームでは、表面曲率が、これらの物品上では厳しすぎるので測定できなかった。ヘイズは下記のようにして決定した。最初に、ボトルを半分に切断した。一方のボトル半分を、沸騰前対照として保持し、他方のボトル半分を、皮脂と接触させ指触、次いで沸騰水中に1時間入れた。次いで、それぞれの半ボトルの側壁を通して、レーザー光線を透過させ、その強度を記録した。透過は、3mWHeNeレーザーでサンプルを照射し、ディジタル光度計を使用して透過強度を測定した。サンプル-検出器距離を、8cmで一定に保持した。透過比は、3個の露出位置での平均透過強度を、2個の未露出位置での平均透過強度によって割った比を使用して計算した。露出位置は指紋スポットを意味し、従って、未露出位置は指紋を付けていないスポットである。この透過比を下記の表中に報告する。0.80よりも小さい透過比値は、ヘイズの感知可能な観察に対応する。下記の実施例に於いて、吹込空気圧の影響を検査した。比較例1~5及び実施例1~8のボトルを、再加熱ブロー成形方法によって製造した。プレフォームを、最初に、CincinnatiMilacron150トン、6オンス射出成形機で、285°Cの溶融温度で、材料Cから射出成形した。モールドの温度は27°Cで、サイクル時間は55秒であった。数日後に、これらのプレフォームを、研究所スケール単一ボトル再加熱ブロー成形装置でボトルにブロー成形した。プレフォームを、赤外線ランプによって、150°Cの温度まで再加熱した。プレフォーム温度は、0.96で設定したその輻射率を有する赤外高温計によって測定した。加熱したプレフォームをブロー成形ステーションに移動させ、16秒間ソーキングし、次いで下記に示す空気圧を使用してブロー成形した。これらの実験に於いて、プレフォーム及びボトル組合せYを使用した。これらの実験は、より低いブロー圧力は、より低い配向及び収縮率をもたらすことを示している。本発明を、本明細書中に開示した態様を参照して詳細に説明したが、変形及び修正を、本発明の精神及び範囲内で実施できることが理解されるであろう。"